"ポリアクリル酸を含む第一の重合体材料;ポリエチレングリコール以外のポリグリコールを含む第二の重合体材料;およびビニル官能基を有する1種以上の化学種を含む、ヒドロゲル。第一の重合体材料は、実質的にホモ重合体である、請求項1に記載のヒドロゲル。第二の重合体材料は、実質的にホモ重合体である、請求項1に記載のヒドロゲル。第一の重合体材料は、第二の重合体材料と水素結合している、請求項1に記載のヒドロゲル。ポリグリコールは、ポリテトラメチレンエーテルグリコールである、請求項1に記載のヒドロゲル。ビニル官能基を有する前記1種以上の化学種のうち少なくとも1種は、アクリルアミドである、請求項1に記載のヒドロゲル。ビニル官能基を有する前記1種以上の化学種のうち少なくとも1種は、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、およびビニルトリメトキシシランから選択される、請求項1に記載のヒドロゲル。ビニル官能基を有する前記1種以上の化学種のうち少なくとも1種は、実質的に重合体である、請求項1に記載のヒドロゲル。さらに架橋剤を含む、請求項1に記載のヒドロゲル。架橋剤は、ジエチレングリコールジビニルエーテル、ジアクリル酸ジエチルグリコール、およびΝ,Ν’-メチレンビスアクリルアミドからなる群より選択される、請求項9に記載のヒドロゲル。ビニル官能基を有する前記1種以上の化学種のうち少なくとも1種は、第一の重合体材料と共有結合している、請求項1に記載のヒドロゲル。1回の水和脱水サイクル後も実質的に変化しない、請求項1に記載のヒドロゲル。2回の水和脱水サイクル後も実質的に変化しない、請求項1に記載のヒドロゲル。50回の水和脱水サイクル後も実質的に変化しない、請求項1に記載のヒドロゲル。ヒドロゲル自身の重量の少なくとも約10倍の保水力を有する、請求項1に記載のヒドロゲル。ヒドロゲル自身の重量の少なくとも約50倍の保水力を有する、請求項1に記載のヒドロゲル。ヒドロゲル自身の重量の少なくとも約10の保水力を有する、請求項1に記載のヒドロゲル。ヒドロゲル自身の重量の少なくとも約20の保水力を有する、請求項1に記載のヒドロゲル。ヒドロゲル自身の重量の少なくとも約100の保水力を有する、請求項1に記載のヒドロゲル。ヒドロゲル自身の重量の少なくとも約1000の保水力を有する、請求項1に記載のヒドロゲル。第一の重合体材料対第二の重合体材料の重量比は、約1:3である、請求項1に記載のヒドロゲル。第一の重合体材料対第二の重合体材料の重量比は、約1:6である、請求項1に記載のヒドロゲル。ポリアクリル酸は、再生ポリアクリル酸から得られる、請求項1に記載のヒドロゲル。セルロース、ゼラチン、および粘土のうち1種以上をさらに含む、請求項1に記載のヒドロゲル。セルロースはカルボキシメチルセルロースを含む、請求項24に記載のヒドロゲル。約1000g/cm2~約4000g/cm2の引張強度を示す、請求項1に記載のヒドロゲル。約2000g/cm2~約3000g/cm2の引張強度を示す、請求項26に記載のヒドロゲル。約1000g/cm2~約4000g/cm2の衝撃強度を示す、請求項1に記載のヒドロゲル。約2000g/cm2~約3000g/cm2の衝撃強度を示す、請求項28に記載のヒドロゲル。肥料をさらに含む、請求項1に記載のヒドロゲル。シリカをさらに含む、請求項1に記載のヒドロゲル。ポリエチレンをさらに含む、請求項1に記載のヒドロゲル。ポリスチレンをさらに含む、請求項1に記載のヒドロゲル。第一の重合体材料のMwg/molは、約250,000~約1,000,000である、請求項1に記載のヒドロゲル。第一の重合体材料のMwg/molは、約400,000~600,000である、請求項34に記載のヒドロゲル。第二の重合体材料のMwg/molは、約650~約2,000である、請求項1に記載のヒドロゲル。第二の重合体材料のMwg/molは、約500~1000である、請求項36に記載のヒドロゲル。反応容器に、ポリアクリル酸を含む第一の重合体材料、ポリエチレングリコール以外のポリグリコールを含む第二の重合体材料、およびビニル官能基を有する1種以上の化学種を投入して、第一の重合体材料、第二の重合体材料、およびビニル官能基を有する1種以上の化学種の混合物とすること;および混合物を撹拌することを含む、ヒドロゲルの形成法。第一の重合体材料は、実質的にホモ重合体である、請求項38に記載の方法。第二の重合体材料は、実質的にホモ重合体である、請求項38に記載の方法。第一の重合体材料および第二の重合体材料は、約1:3の重量比でそれぞれ投入される、請求項38に記載の方法。第一の重合体材料および第二の重合体材料は、約1:6の重量比でそれぞれ投入される、請求項38に記載の方法。前記混合物を加熱することをさらに含む、請求項38に記載の方法。第一の重合体材料、第二の重合体材料、およびビニル官能基を有する化学種の少なくとも1種は、約15°C~30°Cの温度で混合される、請求項38に記載の方法。ビニル官能基を有する前記1種以上の化学種のうち少なくとも1種は、アクリルアミド、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、およびビニルトリメトキシシランからなる群より選択される、請求項38に記載の方法。ポリアクリル酸は、再生ポリアクリル酸から得られる、請求項38に記載の方法。ポリアクリル酸を含む第一の重合体材料;およびポリエチレングリコール以外のポリグリコールを含む第二の重合体材料を含むゲルであって、第一の重合体材料は第二の重合体材料と水素結合している、ゲル。ポリグリコールは、ポリテトラメチレンエーテルグリコールである、請求項47に記載のゲル。第一の重合体材料は、実質的にホモ重合体である、請求項47に記載のゲル。第二の重合体材料は、実質的にホモ重合体である、請求項47に記載のゲル。第一の重合体材料対第二の重合体材料の重量比は、約1:3である、請求項47に記載のゲル。第一の重合体材料対第二の重合体材料の重量比は、約1:6である、請求項47に記載のゲル。第一の重合体材料のMwg/molは、約250,000~約1,000,000である、請求項47に記載のゲル。第一の重合体材料のMwg/molは、約400,000~600,000である、請求項53に記載のゲル。第二の重合体材料のMwg/molは、約650~約2,000である、請求項47に記載のゲル。第二の重合体材料のMwg/molは、約500~1000である、請求項55に記載のゲル。請求項47に記載のゲルを含むヒドロゲル。ヒドロゲル自身の重量の少なくとも約10倍の保水力を有する、請求項57に記載のヒドロゲル。ヒドロゲル自身の重量の少なくとも約50倍の保水力を有する、請求項57に記載のヒドロゲル。ヒドロゲル自身の重量の少なくとも約10の保水力を有する、請求項57に記載のヒドロゲル。ヒドロゲル自身の重量の少なくとも約20の保水力を有する、請求項57に記載のヒドロゲル。ヒドロゲル自身の重量の少なくとも約100の保水力を有する、請求項57に記載のヒドロゲル。ヒドロゲル自身の重量の少なくとも約1000の保水力を有する、請求項57に記載のヒドロゲル。1回の水和脱水サイクル後も実質的に変化しない、請求項57に記載のヒドロゲル。2回の水和脱水サイクル後も実質的に変化しない、請求項57に記載のヒドロゲル。50回の水和脱水サイクル後も実質的に変化しない、請求項57に記載のヒドロゲル。肥料をさらに含む、請求項57に記載のヒドロゲル。シリカをさらに含む、請求項57に記載のヒドロゲル。ポリエチレンをさらに含む、請求項57に記載のヒドロゲル。ポリスチレンをさらに含む、請求項57に記載のヒドロゲル。セルロース、ゼラチン、および粘土のうち1種以上をさらに含む、請求項57に記載のヒドロゲル。セルロースはカルボキシメチルセルロースを含む、請求項71に記載のヒドロゲル。ポリアクリル酸は、再生ポリアクリル酸から得られる、請求項57に記載のヒドロゲル。約1000g/cm2~約4000g/cm2の引張強度を示す、請求項57に記載のヒドロゲル。約2000g/cm2~約3000g/cm2の引張強度を示す、請求項74に記載のヒドロゲル。約1000g/cm2~約4000g/cm2の衝撃強度を示す、請求項57に記載のヒドロゲル。約2000g/cm2~約3000g/cm2の衝撃強度を示す、請求項76に記載のヒドロゲル。土壌にヒドロゲルを施すことを含む農耕法であって、前記ヒドロゲルは、第一の重合体材料およびこれと水素結合した第二の重合体材料を含み、前記第一の重合体材料はポリアクリル酸を含み、前記第二の重合体材料はポリエチレングリコール以外のポリグリコールを含む、農耕法。第二の重合体材料は、ポリテトラメチレンエーテルグリコールである、請求項78に記載の方法。第一の重合体材料は、実質的にホモ重合体である、請求項78に記載の方法。第二の重合体材料は、実質的にホモ重合体である、請求項78に記載の方法。ヒドロゲルは、1回の水和脱水サイクル後も実質的に変化しない、請求項78に記載の方法。ヒドロゲルは、2回の水和脱水サイクル後も実質的に変化しない、請求項78に記載の方法。ヒドロゲルは、50回の水和脱水サイクル後も実質的に変化しない、請求項78に記載の方法。ヒドロゲルは、ヒドロゲル自身の重量の少なくとも約10倍の保水力を有する、請求項78に記載の方法。ヒドロゲルは、ヒドロゲル自身の重量の少なくとも約50倍の保水力を有する、請求項78に記載の方法。ヒドロゲルは、ヒドロゲル自身の重量の少なくとも約10の保水力を有する、請求項78に記載の方法。ヒドロゲルは、ヒドロゲル自身の重量の少なくとも約20の保水力を有する、請求項78に記載の方法。ヒドロゲルは、ヒドロゲル自身の重量の少なくとも約100の保水力を有する、請求項78に記載の方法。ヒドロゲルは、ヒドロゲル自身の重量の少なくとも約1000の保水力を有する、請求項78に記載の方法。第一の重合体材料対第二の重合体材料の重量比は、約1:3である、請求項78に記載の方法。第一の重合体材料対第二の重合体材料の重量比は、約1:6である、請求項78に記載の方法。ヒドロゲルは、架橋剤をさらに含む、請求項78に記載の方法。ヒドロゲルは、触媒を用いずに形成される、請求項78に記載の方法。第一の重合体材料のMwg/molは、約250,000~約1,000,000である、請求項78に記載の方法。第一の重合体材料のMwg/molは、約400,000~600,000である、請求項95に記載の方法。第二の重合体材料のMwg/molは、約500~約2,000である、請求項78に記載の方法。第二の重合体材料のMwg/molは、約650~1000である、請求項97に記載の方法。ポリアクリル酸は、再生ポリアクリル酸から得られる、請求項78に記載の方法。乾燥環境下で種子を栽培するように構成されたシステムであって:ポリアクリル酸を含む第一の重合体材料および該第一の重合体材料と水素結合したポリグリコールを含む第二の重合体材料で形成された種子容器;および種子容器に入れられた種子を含む、システム。ポリグリコールは、ポリテトラメチレンエーテルグリコールである、請求項100に記載のシステム。第一の重合体材料は、実質的にホモ重合体である、請求項100に記載のシステム。第二の重合体材料は、実質的にホモ重合体である、請求項100に記載のシステム。第一の重合体材料対第二の重合体材料の重量比は、約1:3である、請求項100に記載のシステム。第一の重合体材料対第二の重合体材料の重量比は、約1:6である、請求項100に記載のシステム。第一の重合体材料のMwg/molは、約250,000~約1,000,000である、請求項100に記載のシステム。第一の重合体材料のMwg/molは、約400,000~600,000である、請求項106に記載のシステム。第二の重合体材料のMwg/molは、約500~約2,000である、請求項100に記載のシステム。第二の重合体材料のMwg/molは、約650~1000である、請求項108に記載のシステム。土壌に、請求項100に記載のシステムを施すことを含む、植物の栽培法。システムは、種子容器に入っていない種子から生える植物よりも、葉の質量が少なくとも2倍ある植物をもたらす、請求項110に記載の方法。システムは、種子容器に入っていない種子から生える植物よりも、葉の質量が少なくとも3倍ある植物をもたらす、請求項110に記載の方法。システムは、種子容器に入っていない種子から生える植物よりも、葉の質量が少なくとも5倍ある植物をもたらす、請求項110に記載の方法。システムは、種子容器に入っていない種子から生える植物よりも、葉の質量が少なくとも10倍ある植物をもたらす、請求項110に記載の方法。システムは、種子容器に入っていない種子から生える植物よりも、根の質量が少なくとも2倍ある植物をもたらす、請求項110に記載の方法。システムは、種子容器に入っていない種子から生える植物よりも、根の質量が少なくとも3倍ある植物をもたらす、請求項110に記載の方法。システムは、種子容器に入っていない種子から生える植物よりも、根の質量が少なくとも5倍ある植物をもたらす、請求項110に記載の方法。システムは、種子容器に入っていない種子から生える植物よりも、根の質量が少なくとも10倍ある植物をもたらす、請求項110に記載の方法。土;および土に含まれるヒドロゲルを含む土壌であって、前記ヒドロゲルは、ポリアクリル酸を含む第一の重合体材料および該第一の重合体材料と水素結合したポリグリコールを含む第二の重合体材料を含む、土壌。ポリグリコールは、ポリテトラメチレンエーテルグリコールである、請求項119に記載の土壌。第一の重合体材料は、実質的にホモ重合体である、請求項119に記載の土壌。第二の重合体材料は、実質的にホモ重合体である、請求項119に記載の土壌。第一の重合体材料対第二の重合体材料の重量比は、約1:3である、請求項119に記載の土壌。第一の重合体材料対第二の重合体材料の重量比は、約1:6である、請求項119に記載の土壌。第一の重合体材料のMwg/molは、約250,000~約1,000,000である、請求項119に記載の土壌。第一の重合体材料のMwg/molは、約400,000~600,000である、請求項125に記載の土壌。第二の重合体材料のMwg/molは、約500~約2,000である、請求項119に記載の土壌。第二の重合体材料のMwg/molは、約650~1000である、請求項127に記載の土壌。ヒドロゲルは、1回の水和脱水サイクル後も実質的に変化しない、請求項119に記載の土壌。ヒドロゲルは、2回の水和脱水サイクル後も実質的に変化しない、請求項119に記載の土壌。ヒドロゲルは、50回の水和脱水サイクル後も実質的に変化しない、請求項119に記載の土壌。ヒドロゲルは、ヒドロゲル自身の重量の少なくとも約10倍の保水力を有する、請求項119に記載の土壌。ヒドロゲルは、ヒドロゲル自身の重量の少なくとも約50倍の保水力を有する、請求項119に記載の土壌。ヒドロゲルは、ヒドロゲル自身の重量の少なくとも約10の保水力を有する、請求項119に記載の土壌。ヒドロゲルは、ヒドロゲル自身の重量の少なくとも約20の保水力を有する、請求項119に記載の土壌。ヒドロゲルは、ヒドロゲル自身の重量の少なくとも約100の保水力を有する、請求項119に記載の土壌。ヒドロゲルは、ヒドロゲル自身の重量の少なくとも約1000の保水力を有する、請求項119に記載の土壌。ヒドロゲルは、ビニル官能基を有する化学種をさらに含む、請求項119に記載の土壌。ビニル官能基を有する前記化学種は、アクリルアミド、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、およびビニルトリメトキシシランからなる群より選択される、請求項138に記載の土壌。ビニル官能基を有する前記化学種は、重合体である、請求項138に記載の土壌。ビニル官能基を有する前記化学種は、第一の重合体材料と共有結合している、請求項138に記載の土壌。ポリアクリル酸は、再生ポリアクリル酸から得られる、請求項119に記載の土壌。ポリアクリル酸、およびポリエチレングリコール以外のポリグリコールを含むゲルであって、前記ポリアクリル酸はポリグリコールと水素結合している、ゲル。ポリグリコールは、ポリテトラメチレンエーテルグリコールである、請求項143に記載のゲル。第一の重合体材料は、実質的にホモ重合体である、請求項143に記載のゲル。第二の重合体材料は、実質的にホモ重合体である、請求項143に記載のゲル。第一の重合体材料対第二の重合体材料の重量比は、約1:3である、請求項143に記載のゲル。第一の重合体材料対第二の重合体材料の重量比は、約1:6である、請求項143に記載のゲル。第一の重合体材料のMwg/molは、約250,000~約1,000,000である、請求項143に記載のゲル。第一の重合体材料のMwg/molは、約400,000~600,000である、請求項149に記載のゲル。第二の重合体材料のMwg/molは、約650~約2,000である、請求項143に記載のゲル。第二の重合体材料のMwg/molは、約500~1000である、請求項151に記載のゲル。請求項143に記載のゲルを含む、ヒドロゲル。環境に配慮したヒドロゲルであって:ポリアクリル酸を含む第一の重合体材料;前記第一の重合体材料と水素結合して相互作用する、ポリグリコールを含む第二の重合体材料;および1種以上の環境に配慮した重合体、を含む、環境に配慮したヒドロゲル。環境に配慮したヒドロゲルの形成法であって:反応容器に、ポリアクリル酸を含む第一の重合体材料、ポリグリコールを含む第二の重合体材料、および1種以上の環境に配慮した重合体を投入して混合物とすること;および混合物を混合することを含む、形成法。ポリアクリル酸ホモ重合体、および該ホモ重合体と水素結合した、環境に配慮したポリグリコールを含む追加のホモ重合体を含む、環境に配慮したヒドロゲル。環境に配慮したヒドロゲルの形成法であって:ポリアクリル酸ホモ重合体を、環境に配慮したポリグリコールを含む追加のホモ重合体と混合することを含み、前記ポリアクリル酸ホモ重合体は、追加のホモ重合体と水素結合を形成して相互作用する、方法。ポリアクリル酸を含む第一の重合体材料、および該第一の重合体材料と水素結合した、環境に配慮したポリグリコールを含む第二の重合体材料を含む、環境に配慮したヒドロゲル。環境に配慮したヒドロゲルの形成法であって:ポリアクリル酸を含む第一の重合体材料を、環境に配慮したポリグリコールを含む第二の重合体材料と混合して混合物とすることを含み、前記混合の際、ポリアクリル酸は前記環境に配慮したポリグリコールと水素結合を形成して相互作用する、形成法。本発明の1つの態様は、ポリアクリル酸を含む第一の重合体材料、ポリエチレングリコール以外のポリグリコールを含む第二の重合体材料、およびビニル官能基を有する1種以上の化学種を含むヒドロゲルである。ある実施形態において、第一の重合体材料は、実質的にホモ重合体である。別の実施形態において、第二の重合体材料は、実質的にホモ重合体である。別の実施形態において、第一の重合体材料は、第二の重合体材料と水素結合している。別の実施形態において、ポリグリコールは、ポリテトラメチレンエーテルグリコールである。別の実施形態において、ビニル官能基を有する化学種のうち少なくとも1種は、アクリルアミドである。別の実施形態において、ビニル官能基を有する化学種のうち少なくとも1種は、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、またはビニルトリメトキシシランが可能である。別の実施形態において、ビニル官能基を有する化学種は、実質的に重合体である。別の実施形態において、ヒドロゲルはさらに架橋剤を含む。別の実施形態において、架橋剤は、ジエチレングリコールジビニルエーテル、ジアクリル酸ジエチルグリコールまたはΝ,Ν’-メチレンビスアクリルアミドが可能である。別の実施形態において、ビニル官能基を有する化学種は、第一の重合体材料と共有結合している。別の実施形態において、ヒドロゲルは、1回、2回、または50回の水和脱水サイクル後も実質的に変化していない。別の実施形態において、ヒドロゲルは、ヒドロゲル自身の重量の少なくとも約10倍または少なくとも約50倍の保水力を有する。別の実施形態において、ヒドロゲルは、ヒドロゲル自身の重量の少なくとも約10、または20、または100、または1000の保水力を有する。別の実施形態において、第一の重合体材料対第二の重合体材料の重量比は、約1:3、または約1:6である。別の実施形態において、ポリアクリル酸は、再生ポリアクリル酸から得られる。別の実施形態において、ヒドロゲルは、さらにセルロース、ゼラチン、および/または粘土を含む。別の実施形態において、セルロースとしてカルボキシメチルセルロースが含まれる。別の実施形態において、ヒドロゲルは、約1000g/cm2~約4000g/cm2、または約2000g/cm2~約3000g/cm2の引張強度を示す。別の実施形態において、ヒドロゲルは、約1000g/cm2~約4000g/cm2、または約2000g/cm2~約3000g/cm2の衝撃強度を示す。別の実施形態において、ヒドロゲルは、さらに肥料、シリカ、ポリエチレン、またはポリスチレンを含む。別の実施形態において、第一の重合体材料のMwg/molは、約250,000~約1,000,000、または約400,000~600,000である。別の実施形態において、第二の重合体材料のMwg/molは、約650~約2,000、または約500~1000である。本発明の別の態様において、ヒドロゲルの形成法が提供され、この方法は、反応容器に、ポリアクリル酸を含む第一の重合体材料、ポリエチレングリコール以外のポリグリコールを含む第二の重合体材料、およびビニル官能基を有する1種以上の化学種を投入すること、ならびに第一の重合体材料、第二の重合体材料、およびビニル官能基を有する1種以上の化学種を混合することを含む。ある実施形態において、第一の重合体材料は、実質的にホモ重合体である。別の実施形態において、第二の重合体材料は、実質的にホモ重合体である。別の実施形態において、第一の重合体材料および第二の重合体材料は、約1:3、または約1:6の重量比でそれぞれ投入される。別の実施形態において、第一の重合体材料、第二の重合体材料、およびビニル官能基を有する1種以上の化学種の混合物は加熱される。別の実施形態において、第一の重合体材料、第二の重合体材料、およびビニル官能基を有する1種以上の化学種は、約15°C~30°Cの温度で混合される。別の実施形態において、ビニル官能基を有する化学種のうち少なくとも1種は、アクリルアミド、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、またはビニルトリメトキシシランである。別の実施形態において、ポリアクリル酸は、再生ポリアクリル酸から得られる。本発明の別の態様において、ポリアクリル酸を含む第一の重合体材料、ポリエチレングリコール以外のポリグリコールを含む第二の重合体材料を含むゲルが提供され、このゲルにおいて、第一の重合体材料は第二の重合体材料と水素結合している。別の実施形態において、ポリグリコールは、ポリテトラメチレンエーテルグリコールである。別の実施形態において、第一の重合体材料は、実質的にホモ重合体である。別の実施形態において、第二の重合体材料は、実質的にホモ重合体である。別の実施形態において、第一の重合体材料対第二の重合体材料の重量比は、約1:3、または約1:6である。別の実施形態において、第一の重合体材料のMwg/molは、約250,000~約1,000,000、または約400,000~600,000である。別の実施形態において、第二の重合体材料のMwg/molは、約650~約2,000、または約500~1000である。別の実施形態において、このゲルを含むヒドロゲルが提供される。別の実施形態において、ヒドロゲルは、ヒドロゲル自身の重量の少なくとも約10倍または約50倍の保水力を有する。別の実施形態において、ヒドロゲルは、ヒドロゲル自身の重量の少なくとも約10、または20、または100、または1000の保水力を有する。別の実施形態において、ヒドロゲルは、1回、2回、または50回の水和脱水サイクル後も実質的に変化していない。別の実施形態において、ヒドロゲルは、さらに肥料、シリカ、ポリエチレン、またはポリスチレンを含む。別の実施形態において、ヒドロゲルは、さらにセルロース、ゼラチン、および/または粘土の1種以上を含む。別の実施形態において、セルロースとしてカルボキシメチルセルロースが含まれる。別の実施形態において、ポリアクリル酸は、再生ポリアクリル酸から得られる。別の実施形態において、ヒドロゲルは、約1000g/cm2~約4000g/cm2、または約2000g/cm2~約3000g/cm2の引張強度を示す。別の実施形態において、ヒドロゲルは、約1000g/cm2~約4000g/cm2、または約2000g/cm2~約3000g/cm2の衝撃強度を示す。本発明の別の態様において、第一の重合体材料と第二の重合体材料を混合して、第一の重合体材料と第二の重合体材料の間に水素結合を形成させることを含むゲルの形成法が提供され、この方法において、第一の重合体材料はポリアクリル酸を含み、第二の重合体材料はポリエチレングリコール以外のポリグリコールを含む。別の実施形態において、第一の重合体材料は、実質的にホモ重合体である。別の実施形態において、第二の重合体材料は、実質的にホモ重合体である。別の実施形態において、第一の重合体材料と第二の重合体材料は、約15°C~30°Cの温度で混合される。別の実施形態において、ゲルは、触媒を用いずに形成される。別の実施形態において、ポリグリコールは、ポリテトラメチレンエーテルグリコールである。別の実施形態において、第一の重合体材料と第二の重合体材料は、約1:3、または約1:6の重量比で混合される。別の実施形態において、ポリアクリル酸は、再生ポリアクリル酸から得られる。別の実施形態において、ゲルは、約1000g/cm2~約4000g/cm2、または約2000g/cm2~約3000g/cm2の引張強度を示す。別の実施形態において、ゲルは、約1000g/cm2~約4000g/cm2、または約2000g/cm2~約3000g/cm2の衝撃強度を示す。本発明の別の態様において、土壌に、第一の重合体材料およびこれと水素結合した第ニの重合体材料を含むヒドロゲルを施すことを含む農耕法が提供され、この方法において、第一の重合体材料はポリアクリル酸を含み、第二の重合体材料はポリエチレングリコール以外のポリグリコールを含む。ある実施形態において、第二の重合体材料は、ポリテトラメチレンエーテルグリコールである。別の実施形態において、第一の重合体材料は、実質的にホモ重合体である。別の実施形態において、第二の重合体材料は、実質的にホモ重合体である。別の実施形態において、ヒドロゲルは、1回、2回、または50回の水和脱水サイクル後も実質的に変化していない。別の実施形態において、ヒドロゲルは、ヒドロゲル自身の重量の少なくとも約10倍または約50倍の保水力を有する。別の実施形態において、ヒドロゲルは、ヒドロゲル自身の重量の少なくとも約10の保水力を有する。別の実施形態において、ヒドロゲルは、ヒドロゲル自身の重量の少なくとも約20、または100、または1000の保水力を有する。別の実施形態において、第一の重合体材料対第二の重合体材料の重量比は、約1:3、または約1:6である。別の実施形態において、ヒドロゲルは、さらに架橋剤を含む。別の実施形態において、ヒドロゲルは、触媒を用いずに形成される。別の実施形態において、第一の重合体材料のMwg/molは、約250,000~約1,000,000、または約400,000~600,000である。別の実施形態において、第二の重合体材料のMwg/molは、約500~約2,000、または約650~1,000である。別の実施形態において、ポリアクリル酸は、再生ポリアクリル酸から得られる。本発明の別の態様は、乾燥環境下で種子を栽培するように構成されたシステムであり、このシステムは、ポリアクリル酸を含む第一の重合体材料、およびこれと水素結合したポリグリコールを含む第二の重合体材料で形成された種子容器、および種子容器に入れられた種子を含む。ある実施形態において、ポリグリコールは、ポリテトラメチレンエーテルグリコールである。別の実施形態において、第一の重合体材料は、実質的にホモ重合体である。別の実施形態において、第二の重合体材料は、実質的にホモ重合体である。別の実施形態において、第一の重合体材料対第二の重合体材料の重量比は、約1:3、または約1:6である。別の実施形態において、第一の重合体材料のMwg/molは、約250,000~約1,000,000、または約400,000~600,000である。別の実施形態において、第二の重合体材料のMwg/molは、約500~約2,000、または約650~1000である。別の実施形態において、土壌に、乾燥環境下で栽培できるように構成された種子を施すことを含む植物の栽培法が提供され、この種子はさらに、ポリアクリル酸を含む第一の重合体材料、およびこれと水素結合したポリグリコールを含む第二の重合体材料で形成された種子容器、および種子容器に入れられた種子を含む。別の実施形態において、この種子から生える植物は、種子容器に入っていない種子から生える植物よりも、葉の質量が少なくとも2倍、または3倍、または5倍、または10倍ある。別の実施形態において、この種子から生える植物は、種子容器に入っていない種子から生える植物よりも、根の質量が少なくとも2倍、または3倍、または5倍、または10倍ある。本発明の別の態様は、土壌であり、この土壌は、土および土に含まれるヒドロゲルを含み、このヒドロゲルは、ポリアクリル酸を含む第一の重合体材料、およびこれと水素結合したポリグリコールを含む第二の重合体材料を含む。ある実施形態において、ポリグリコールは、ポリテトラメチレンエーテルグリコールである。別の実施形態において、第一の重合体材料は、実質的にホモ重合体である。別の実施形態において、第二の重合体材料は、実質的にホモ重合体である。別の実施形態において、第一の重合体材料対第二の重合体材料の重量比は、約1:3、または約1:6である。別の実施形態において、第一の重合体材料のMwは、約250,000~約1,000,000、または約400,000~600,000である。別の実施形態において、第二の重合体材料のMwは、約500~約2,000、または約650~1000である。別の実施形態において、ヒドロゲルは、1回、2回、または50回の水和脱水サイクル後も実質的に変化していない。別の実施形態において、ヒドロゲルは、ヒドロゲル自身の重量の少なくとも約10倍、または50倍の保水力を有する。別の実施形態において、ヒドロゲルは、ヒドロゲル自身の重量の少なくとも約10、または約20、または約100、または約1000の保水力を有する。別の実施形態において、ヒドロゲルは、さらに、ビニル官能基を有する化学種を含む。別の実施形態において、ビニル官能基を有する化学種は、アクリルアミド、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、またはビニルトリメトキシシランが可能である。別の実施形態において、ビニル官能基を有する化学種は、重合体である。別の実施形態において、ビニル官能基を有する化学種は、第一の重合体材料と共有結合している。別の実施形態において、ポリアクリル酸は、再生ポリアクリル酸から得られる。本発明の別の態様において、ポリアクリル酸およびポリエチレングリコール以外のポリグリコールを含むゲルが提供され、このゲルにおいてポリアクリル酸はポリグリコールと水素結合している。ある実施形態において、ポリグリコールは、ポリテトラメチレンエーテルグリコールである。別の実施形態において、第一の重合体材料は、実質的にホモ重合体である。別の実施形態において、第二の重合体材料は、実質的にホモ重合体である。別の実施形態において、第一の重合体材料対第二の重合体材料の重量比は、約1:3、または約1:6である。別の実施形態において、第一の重合体材料のMwg/molは、約250,000~約1,000,000、または約400,000~600,000である。別の実施形態において、第二の重合体材料のMwg/molは、約650~約2、000、または約500~1000である。別の実施形態において、ヒドロゲルは、ポリアクリル酸およびポリエチレングリコール以外のポリグリコールを含むゲルを含み、このゲルにおいてポリアクリル酸はポリグリコールと水素結合している。本発明の別の態様は、ポリアクリル酸ホモ重合体、およびこれと水素結合した、環境に配慮したポリグリコールを含む追加のホモ重合体を含む、環境に配慮したヒドロゲルである。本発明の別の態様は、ポリアクリル酸ホモ重合体を、環境に配慮したポリグリコールを含む追加のホモ重合体と混合することを含む、環境に配慮したヒドロゲルの形成法である。ポリアクリル酸ホモ重合体は、追加のホモ重合体と水素結合を形成して相互作用する。本発明の別の態様は、ポリアクリル酸を含む第一の重合体材料、およびこれと水素結合した、環境に配慮したポリグリコールを含む第二の重合体材料を含む、環境に配慮したヒドロゲルである。本発明の別の態様は、ポリアクリル酸を含む第一の重合体材料を、環境に配慮したポリグリコールを含む第二の重合体材料と混合して重合体混合物を形成することを含む、環境に配慮したヒドロゲルの形成法であり、この方法において、混合の際、ポリアクリル酸は環境に配慮したポリグリコールと水素結合を形成して相互作用する。本発明の別の態様において、環境に配慮したヒドロゲルが提供され、このヒドロゲルは、ポリアクリル酸を含む第一の重合体材料、これと水素結合して相互作用する、ポリグリコールを含む第二の重合体材料、および1種以上の環境に配慮した重合体を含む。本発明の別の態様において、環境に配慮したヒドロゲルの形成法が提供され、この方法は、反応容器に、ポリアクリル酸を含む第一の重合体材料、ポリグリコールを含む第二の重合体材料、および1種以上の環境に配慮した重合体を投入すること、ならびにポリアクリル酸を含む第一の重合体材料、ポリグリコールを含む第二の重合体材料、および1種以上の環境に配慮した重合体を混合することを含む。本開示のさらなる態様および利点は、以下の詳細な説明により、当業者に容易に明らかとなるだろう。以下の詳細な説明では、本開示の例示にすぎない実施形態が図示および記載される。ご承知のとおり、本開示には、他にも異なる実施形態が可能であり、細かく見れば明白な様々な点において修飾が可能であり、それらは全て本開示から逸脱しない。したがって、図面および説明は、本質的に例示と見なされるべきであって、制限するものではない。参照としての援用本明細書中に記載される公報、特許、および特許出願は全て、個々の公報、特許、または特許出願が参照として援用されることを具体的におよび個別に示されたかのように、本明細書中に参照として援用される。本発明の好適な実施形態が図示および説明されているものの、そうした実施形態は例として提供されているにすぎないことが当業者には明らかだろう。本発明から逸脱しない修飾、変更、および置き換えが、当業者には多数思いつくだろう。本明細書に記載される本発明の実施形態に対する様々な代替物が、本発明の実施において採用され得るものとする。本明細書中使用される場合、重合体材料という用語には、1種以上の単量体サブ単位本明細書中単位とも称するを有する材料が含まれる。ある実施形態において、重合体材料は、1種以上の繰返しサブ単位を含むことができる。別の実施形態において、重合体材料は、同種の繰返しサブ単位を含むことができる。別の実施形態において、重合体材料は、2種類以上の繰返しサブ単位を含むことができる。別の実施形態において、重合体材料は、互いに結合した単量体サブ単位を含むことができる。別の実施形態において、重合体材料は共有結合で互いに結合した単量体サブ単位を含むことができる。本明細書中使用される場合、ゲルという用語には、互いに結合した1種以上の重合体材料を含む材料を含めることができる。ある実施形態において、ゲル本明細書中高分子ゲルとも称するは、互いに結合して三次元構造を形成している1種類以上の重合体材料を含むことができる。別の実施形態において、ゲルは、互いに結合して三次元構造または三次元の網目構造を形成している2種類の重合体材料を含むことができる。別の実施形態において、ゲルは、水素結合で互いに結合して三次元構造を形成している1種類以上の重合体材料を含むことができる。別の実施形態において、ゲルは、水素結合だけで互いに結合している1種類以上の重合体材料を含むことができる。別の実施形態において、1種類以上の単量体サブ単位を有する第一の重合体材料は、1種類以上の単量体サブ単位を有する第二の重合体材料と水素結合している。別の実施形態において、水素結合は、第一の重合体材料の水素原子と陰性原子例えば、酸素、窒素、またはフッ素との間に形成される。ヒドロゲルアクアゲルとも称するという用語は、本明細書中使用される場合、水を保持できるように構成された任意の物質を示す。ヒドロゲルは、親水性部分、すなわち1つ以上の水分子に対して引力相互作用を働かせることができる基またはサブグループを含むことができる。本明細書中に記載の方法に従って形成されたヒドロゲルは、既存のヒドロゲルの保水力と同等以上の保水力を示し得る。ホモ重合体という用語は、本明細書中使用される場合、同一種類の単量体で構成された任意の重合物を示す。例えば、アクリル酸のホモ重合体とは、アクリル酸のみで構成されている重合体である。実質的にホモ重合体であるという語句は、本明細書中使用される場合、重合体材料の約80、または約81、または約82、または約83、または約84、または約85、または約86、または約87、または約88、または約89、または約90、または約91、または約92、または約93、または約94、または約95、または約96、または約97、または約98、または約99、または約99.5、または約99.9、または約99.95が同一種類の単量体単位で構成されているものを示す。例えば、ポリアクリル酸を含む材料が実質的にホモ重合体である場合、その材料の少なくとも80は、アクリル酸単量体単位で構成されている。別の例では、ポリグリコールを含む材料が実質的にホモ重合体である場合、その材料の少なくとも80は、同一グリコール単量体単位で構成されている。例えば、ポリテトラメチレンエーテルグリコールPTMEGを含む材料が実質的にホモ重合体である場合、その材料の少なくとも80は、ポリテトラメチレンエーテルグリコール単量体単位で構成されている。実質的に変化しないという語句は、本明細書中使用される場合、ゲルまたはヒドロゲルが、水和脱水サイクル前後でほぼ同じ質量を有することを示す。上記のゲルまたはヒドロゲル材料は、さらに他の材料例えば、ポリエチレンまたはポリスチレンなどと調合することで高い引張強度および衝撃強度を有する重合体複合体を形成することができる。本明細書で提供されるのは、様々な用途農業目的の保水システムなどに利用できるゲルおよびヒドロゲルである。そのようなゲルおよびヒドロゲルを本明細書で提供できるのは、本明細書で提供されるとおりの特定の要素の組み合わせにより、そのような用途に適した性質高い保水力などを有するゲルおよびヒドロゲルの形成が予想外に実現したことに、少なくとも部分的に基づいている。例えば、ポリアクリル酸およびポリテトラメチレンエーテルグリコールを含むゲルは、環境に配慮したもので、長期使用しても環境汚染をもたらさない。状況によっては、そのようなゲルおよびヒドロゲルは、室温または室温付近の温度で熱を加えることなく、場合によっては触媒の助けも借りずに、容易に形成され、これにより、製造コスト、さらには地球温暖化を招く可能性のある二酸化炭素排出を最小限にする。様々な実施形態において、触媒を必要としないゲル製造の組成および方法が開示される。いくつかの実施形態において、ゲルは室温すなわち、約15°C~30°Cの温度で製造することができ、製造コスト削減を可能にする。他の実施形態において、ゲルは、有機溶媒または水に対して感知できるほどの溶解性を持たない。いくつかの実施形態において、2種の重合体材料から高分子ゲル本明細書中ゲルとも称するが形成される。このゲルは柔らかいが強靭な材料となり得る。ゲルは、ゴムまたはゴム様材料の粘度と少なくとも同程度の粘度を有し得る。場合によっては、ゲルは、約103Pas、または104Pas、または105Pas、または106Pas、または107Pas、または108Pas、または109Pas、または1010Pas、または10uPas、または1012Pasよりも高い粘度を有し得る。ある実施形態において、ゲルは、室温で、触媒を使用せず、どのような副生成物も生成することなく、製造することができる。いくつかの実施形態において、ヒドロゲル製造の組成および方法が開示される。ヒドロゲルは、本明細書中提供されるゲルから形成させることができ、第一の重合体材料PAAなどの一本鎖、およびこれと水素結合した第二の重合体材料PTMEGなどの一本鎖を含むことができる。上記の高分子ゲルを骨格に用いて、特定の親水性単量体を、2種類の重合体材料ポリアクリル酸本明細書中PAAとも称するおよびポリグリコールなどと混合すること、およびinsituで他の単量体ビニル基含有単量体などと重合させることにより、親水性ヒドロゲルを形成させることができる。上記のヒドロゲル材料は、他の材料肥料または土などと調合することで、保水力の改善された調合材料とすることができる。ゲルおよびヒドロゲル本発明の1つの態様において、ゲル本明細書中ゲル様物質とも称するが提供される。ある実施形態において、三次元の3Dゲルが提供される。三次元のゲルは、2種以上の重合体材料を含むことができる。場合によっては、ゲルは、互いに水素結合した2種以上の重合体材料を含む。重合体材料は、重合体材料が持つ1つ以上のサブ単位を通じて互いに水素結合できる。いくつかの実施形態において、ゲルは、互いに水素結合した1種以上の、2種以上の、3種以上の、4種以上の、5種以上の、6種以上の、7種以上の、8種以上の、9種以上の、または10種以上の重合体材料を含む。いくつかの例において、第一の重合体材料および第二の重合体材料を含むゲルが提供される。ある実施形態において、第一の重合体材料は、第二の重合体材料と架橋している。別の実施形態において、第一の重合体材料は、第二の重合体材料と水素結合している。別の実施形態において、第一の重合体材料は、水素結合による相互作用のみで第二の重合体材料と連結している。別の実施形態において、第一の重合体材料は直鎖ポリアクリル酸PAAであり、第二の重合体材料はポリグリコールである。別の実施形態において、第一の重合体材料はPAAであり、第二の重合体材料はポリテトラメチレンエーテルグリコールPTMEGである。いくつかの実施形態において、ゲルは第三の重合体材料を含む。ある実施形態において、第三の重合体材料は、第二の重合体材料と水素結合している。別の実施形態において、第三の重合体材料は、第一の重合体材料と水素結合している。別の実施形態において、第三の重合体材料は、第一の重合体材料および第二の重合体材料と水素結合している。別の実施形態において、第一の重合体材料はPAAであり、第二の重合体材料はポリグリコールであり、第三の重合体材料はポリアクリルアミドPAMである。別の実施形態において、第一の重合体材料はPAAであり、第二の重合体材料はPTMEGであり、第三の重合体材料はPAMである。別の実施形態において、第一の重合体材料はPAAであり、第二の重合体材料はPTMEGであり、第三の重合体材料はポリビニルアルコールである。別の実施形態において、第三の重合体材料は第一の重合体材料と共有結合している。いくつかの実施形態において、PAAは、再生ポリアクリル酸使用済みおむつから抽出されたポリアクリル酸などから得ることができる。場合によっては、再生ポリアクリル酸を本明細書で提供されるゲルおよびヒドロゲルに使用できるように準備する追加の処理が必要になるかもしれない。ある実施形態において、ゲルは、ポリアクリル酸またはポリアクリル酸、すなわちPAAおよびポリグリコールを含む。いくつかの実施形態において、ゲルは、さらにアクリル酸単量体を含む。いくつかの実施形態において、ゲルは、ビニル含有単量体本明細書中ビニル含有材料とも称するを含み、ビニル含有単量体として、アクリルアミド、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、およびビニルトリメトキシシランが挙げられる。いくつかの実施形態において、ゲルは、ビニル含有重合体本明細書中ビニル含有材料とも称するを含む。ビニル含有材料が酸の場合、ゲルは、その酸の塩誘導体を含む可能性がある。例えば、単量体がアクリル酸の場合、ゲルは、アクリル酸ナトリウム塩またはカリウム塩、あるいはポリアクリル酸ナトリウム塩またはカリウム塩を含む可能性がある。いくつかの実施形態において、ビニル含有材料は、ポリアクリル酸と共有結合している。ある実施形態において、ゲルは、ポリアクリル酸PAAおよび1種以上のポリグリコールを含み、1種以上のポリグリコールは、ポリエチレングリコールPEG、ポリテトラメチレンエーテルグリコールPTMEG、およびポリプロピレンエーテルグリコールPPGから選択される。PPGは、高い柔軟性を持つ望ましい高分子ゲルを提供するものの、医療用に応用されることは少ない。なぜならPPGは、イソシアン酸塩と反応するのに触媒が必要だからである。別の実施形態において、ゲルは、PAAおよびPEGを含む。別の実施形態において、ゲルは、PAAおよびPTMEGを含む。別の実施形態において、ゲルは、PAAおよびPPGを含む。ある実施形態において、ゲルは、ヒドロゲルも含めて、第一の重合体材料および第二の重合体材料を含み、第二の重合体材料は-O-CH2nサブ単位を有する式中、nは、2、または3、または4、または5、または6、または7、または8、または9、または10、または11、または12、または13、または14、または15、または16、または17、または18、または19、または20以上の数字である。別の実施形態において、nは、2以上の数字である。別の実施形態において、nは、3以上の数字である。別の実施形態において、nは、4以上の数字である。そのような場合、第二の重合体材料としてPTMEGが可能である。別の実施形態において、ゲルは、第三の重合体材料を含むことができる。別の実施形態において、ゲルでは、重合体材料間に水素結合相互作用が存在し得る。ある実施形態において、ゲルは、第一の重合体材料および第二の重合体材料を含み、第二の重合体材料は-O-CH2CH2mサブ単位を有する式中、mは、1、または2、または3、または4、または5、または6、または7、または8、または9、または10、または11、または12、または13、または14、または15、または16、または17、または18、または19、または20以上の数字である。別の実施形態において、mは、2以上の数字である。そのような場合、第二の重合体材料としてPTMEGが可能である。別の実施形態において、mは、3以上の数字である。別の実施形態において、mは、4以上の数字である。ある例において、第一の重合体材料として、第二の重合体材料と水素結合している重合体材料が可能である。いくつかの実施形態において、第一の重合体材料としてPAAが可能である。別の実施形態において、ゲルでは、重合体材料間に水素結合相互作用が存在し得る。ある実施形態において、ポリアクリル酸とポリグリコールを混合することにより三次元のゲル構造を形成させ、これにより2つの成分が成分間の水素結合のみを通じて相互作用している材料を提供することができる。場合によっては、ポリアクリル酸およびポリグリコールを含む混合物を加熱することによりゲルを形成させる。混合物質の性質は、出発物質とは異なる。直鎖ポリアクリル酸は粉末であり、ポリグリコールは室温で粘稠な液体である。ある実施形態において、混合物質は、ゴム様固体すなわち、ゴムまたはゴム様材料と同様な粘度を有するである。別の実施形態において、混合物質は、有機溶媒であっても水であってもどのような溶媒にも適切に溶解することができない。ある実施形態において、ゲルは、ゲルに所望の性質を与えるように選択された平均分子量をそれぞれ有するポリアクリル酸PAAおよびポリグリコールを含む。別の実施形態において、ゲルは、ゲルに所望の性質を与えるように選択された平均分子量をそれぞれ有するPAAおよびPTMEGを含む。いくつかの実施形態において、ゲルは、約1,800~約4,000,000g/molの平均分子量Mwを有するPAAを含む。ある実施形態において、ゲルは、少なくとも約250、または少なくとも約650、または少なくとも約1000、または少なくとも約2000、または少なくとも約3000の平均分子量Mwを有するポリグリコールを含む。いくつかの実施形態において、第一の重合体材料対第二の重合体材料の重量比は、約1:1、または約1:2、または約1:3、または約1:6、または約1:10、または約1:20、または約2:1、または約3:1、または約4:1、または約5:1、または約6:1、または約10:1、または約20:1、またはそれ以上である。いくつかの実施形態において、第一の重合体材料および第二の重合体材料を含むゲルは、ポリエチレンと調合される。いくつかの実施形態において、ポリエチレンと第一の重合体材料および第二の重合体材料を含むゲルとの調合物は、ポリエチレン自身の衝撃強度より高い衝撃強度を示す。いくつかの実施形態において、ポリエチレンと第一の重合体材料および第二の重合体材料を含むゲルとの調合物は、ポリエチレン自身の引張強度より高い引張強度を示す。環境に配慮したゲルおよびヒドロゲル本発明の1つの態様において、環境に配慮したゲルおよびヒドロゲルが提供される。環境に配慮したゲルおよびヒドロゲルは、無毒および/または生体分解性であると言える。無毒で生体分解性のヒドロゲルは、第一の重合体材料ポリアクリル酸などおよび第二の重合体材料環境に配慮したポリグリコールなどを用いて調製することができる。このような無毒で生体分解性のヒドロゲルは、有害成分の生成が排除されていなかったとしても、それを最小限に抑えるので、これにより、例えば有害成分が水源に進入または到達する危険性を、排除できないとしても最小限に抑えることができるため、環境に配慮したものとなり得る本明細書中環境に配慮したヒドロゲルとも称する。いくつかの実施形態において、環境に配慮したポリグリコールは、ポリテトラメチレンエーテルグリコールPTMEGである。いくつかの実施形態において、第一の重合体材料は、実質的にホモ重合体である。いくつかの実施形態において、環境に配慮したポリグリコールは、ホモ重合体である。いくつかの実施形態において、第一の重合体材料ポリアクリル酸などは、環境に配慮したポリグリコールと水素結合している。いくつかの実施形態において、環境に配慮したポリグリコールは、ポリエチレングリコールを除く。いくつかの実施形態において、環境に配慮したヒドロゲルは、ポリエチレンと調合される。環境に配慮したヒドロゲルとポリエチレンとの調合物は、ポリエチレン自身の衝撃強度より高い衝撃強度を示す。場合によっては、環境に配慮したヒドロゲルとポリエチレンとの調合物は、ポリエチレン自身の引張強度より高い引張強度を示す。いくつかの実施形態において、環境に配慮したヒドロゲルは、ゲルおよびヒドロゲルについての以下の記載どおりの性質を示す。いくつかの実施形態において、環境に配慮したヒドロゲルは、以下に記載するとおり、ポリグリコール以外の環境に配慮した重合体セルロースなどとさらに組み合わせることができる。いくつかの実施形態において、環境に配慮したヒドロゲルは、以下に記載される方法によって形成される。いくつかの実施形態において、環境に配慮したヒドロゲルは、上記のとおりの組成を有する。いくつかの実施形態において、環境に配慮したヒドロゲルは、材料肥料または土などと調合されて、高い保水力を持つ調合材料を提供する。環境に配慮したポリグリコールを含む環境に配慮したヒドロゲルは、毒性材料を含有しないヒドロゲルは広範囲の用途に応用可能であるという点で、毒性のあるポリグリコールを含むヒドロゲルよりも有利なものとなり得る。例えば、環境に配慮したヒドロゲルは、農業用途または医療用途に用いることもできるし、環境に配慮した重合体と組み合わせて医薬および農業に用いるのに適合した調合物とすることもできる。環境に配慮したヒドロゲルのさらなる用途を説明する。ゲルおよびヒドロゲルの形成法本発明の別の態様において、三次元の3Dゲルを含むゲル本明細書中ゲル様物質とも称するの形成法が提供される。ある実施形態において、第一のプロセスを用いて第一の重合体材料を形成し、第二のプロセスを用いて第二の重合体材料を形成する。第一の重合体材料と第二の重合体材料を混合して、ゲルを形成する。重合体材料は、反応容器またはチャンバー例えば、ビーカー、浴槽、槽、またはバットなど中で混合することができる。場合によっては、連続撹拌条件下で、重合体材料を反応容器に加えることができる。ある実施形態において、ゲルまたはゲル様物質の形成法は、第一の重合体材料と第二の重合体材料を組み合わせて、第一および第二それぞれの重合体材料のサブ単位間の水素結合を介して第一の重合体材料と第二の重合体材料が結合しているゲルを形成することを含む。ある実施形態において、ゲルは、PAAを含む第一の重合体材料とポリグリコール例えば、PEG、PTMEG、PPGを含む第二の重合体材料を、室温で混合することにより形成される。場合によっては、第二の重合体材料はポリエチレングリコールを含まない。別の実施形態において、ゲルは、PAAを含む第一の重合体材料とポリグリコール例えば、PEG、PTMEG、PPGを含む第二の重合体材料を、約15°C~35°C、または15°C~30°C、または20°C~30°C、または22°C~27°Cの温度で混合することにより形成される。別の実施形態において、ゲルは、PAAを含む第一の重合体材料とポリグリコールを含む第二の重合体材料を、約15.0°C、または15.1°C、または15.2°C、または15.3°C、または15.4°C、または15.5°C、または15.6°C、または15.7°C、または15.8°C、または15.9°C、または16.0°C、または16.1°C、または16.2°C、または16.3°C、または16.4°C、または16.5°C、または16.6°C、または16.7°C、または16.8°C、または16.9°C、または17.0°C、または17.1°C、または17.2°C、または17.3°C、または17.4°C、または17.5°C、または17.6°C、または17.7°C、または17.8°C、または17.9°C、または18.0°C、または18.1°C、または18.2°C、または18.3°C、または18.4°C、または18.5°C、または18.6°C、または18.7°C、または18.8°C、または18.9°C、または19.0°C、または19.1°C、または19.2°C、または19.3°C、または19.4°C、または19.5°C、または19.6°C、または19.7°C、または19.8°C、または19.9°C、または20.0°C、または20.1°C、または20.2°C、または20.3°C、または20.4°C、または20.5°C、または20.6°C、または20.7°C、または20.8°C、または20.9°C、または21.0°C、または21.1°C、または21.2°C、または21.3°C、または21.4°C、または21.5°C、または21.6°C、または21.7°C、または21.8°C、または21.9°C、または22.0°C、または22.1°C、または22.2°C、または22.3°C、または22.4°C、または22.5°C、または22.6°C、または22.7°C、または22.8°C、または22.9°C、または23.0°C、または23.1°C、または23.2°C、または23.3°C、または23.4°C、または23.5°C、または23.6°C、または23.7°C、または23.8°C、または23.9°C、または24.0°C、または24.1°C、または24.2°C、または24.3°C、または24.4°C、または24.5°C、または24.6°C、または24.7°C、または24.8°C、または24.9°C、または25.0°C、または25.1°C、または25.2°C、または25.3°C、または25.4°C、または25.5°C、または25.6°C、または25.7°C、または25.8°C、または25.9°C、または26.0°C、または26.1°C、または26.2°C、または26.3°C、または26.4°C、または26.5°C、または26.6°C、または26.7°C、または26.8°C、または26.9°C、または27.0°C、または27.1°C、または27.2°C、または27.3°C、または27.4°C、または27.5°C、または27.6°C、または27.7°C、または27.8°C、または27.9°C、または28.0°C、または28.1°C、または28.2°C、または28.3°C、または28.4°C、または28.5°C、または28.6°C、または28.7°C、または28.8°C、または28.9°C、または29.0°C、または29.1°C、または29.2°C、または29.3°C、または29.4°C、または29.5°C、または29.6°C、または29.7°C、または29.8°C、または29.9°C、または30.0°C、または31.0°C、または31.1°C、または31.2°C、または31.3°C、または31.4°C、または31.5°C、または31.6°C、または31.7°C、または31.8°C、または31.9°C、または32.0°C、または32.1°C、または32.2°C、または32.3°C、または32.4°C、または32.5°C、または32.6°C、または32.7°C、または32.8°C、または32.9°C、または33.0°C、または33.1°C、または33.2°C、または33.3°C、または33.4°C、または33.5°C、または33.6°C、または33.7°C、または33.8°C、または33.9°C、または34.0°C、または34.1°C、または34.2°C、または34.3°C、または34.4°C、または34.5°C、または34.6°C、または34.7°C、または34.8°C、または34.9°C、または35.0°Cの温度で混合することにより形成される。ある実施形態において、ゲルは、PAAを含む第一の重合体材料とPEG、PTMEG、およびPPGのうち1種類以上を含む第二の重合体材料を、室温で混合することにより形成される。場合によっては、第二の重合体材料はポリエチレングリコールを含まない。別の実施形態において、ゲルは、PAAを含む第一の重合体材料とポリグリコール例えば、PEG、PTMEG、PPGを含む第二の重合体材料を、約15°C~35°C、または15°C~30°C、または20°C~30°C、または22°C~27°Cの温度で混合することにより形成される。別の実施形態において、ゲルは、PAAを含む第一の重合体材料とPEG、PTMEG、およびPPGのうち1種類以上を含む第二の重合体材料を、約15.0°C、または15.1°C、または15.2°C、または15.3°C、または15.4°C、または15.5°C、または15.6°C、または15.7°C、または15.8°C、または15.9°C、または16.0°C、または16.1°C、または16.2°C、または16.3°C、または16.4°C、または16.5°C、または16.6°C、または16.7°C、または16.8°C、または16.9°C、または17.0°C、または17.1°C、または17.2°C、または17.3°C、または17.4°C、または17.5°C、または17.6°C、または17.7°C、または17.8°C、または17.9°C、または18.0°C、または18.1°C、または18.2°C、または18.3°C、または18.4°C、または18.5°C、または18.6°C、または18.7°C、または18.8°C、または18.9°C、または19.0°C、または19.1°C、または19.2°C、または19.3°C、または19.4°C、または19.5°C、または19.6°C、または19.7°C、または19.8°C、または19.9°C、または20.0°C、または20.1°C、または20.2°C、または20.3°C、または20.4°C、または20.5°C、または20.6°C、または20.7°C、または20.8°C、または20.9°C、または21.0°C、または21.1°C、または21.2°C、または21.3°C、または21.4°C、または21.5°C、または21.6°C、または21.7°C、または21.8°C、または21.9°C、または22.0°C、または22.1°C、または22.2°C、または22.3°C、または22.4°C、または22.5°C、または22.6°C、または22.7°C、または22.8°C、または22.9°C、または23.0°C、または23.1°C、または23.2°C、または23.3°C、または23.4°C、または23.5°C、または23.6°C、または23.7°C、または23.8°C、または23.9°C、または24.0°C、または24.1°C、または24.2°C、または24.3°C、または24.4°C、または24.5°C、または24.6°C、または24.7°C、または24.8°C、または24.9°C、または25.0°C、または25.1°C、または25.2°C、または25.3°C、または25.4°C、または25.5°C、または25.6°C、または25.7°C、または25.8°C、または25.9°C、または26.0°C、または26.1°C、または26.2°C、または26.3°C、または26.4°C、または26.5°C、または26.6°C、または26.7°C、または26.8°C、または26.9°C、または27.0°C、または27.1°C、または27.2°C、または27.3°C、または27.4°C、または27.5°C、または27.6°C、または27.7°C、または27.8°C、または27.9°C、または28.0°C、または28.1°C、または28.2°C、または28.3°C、または28.4°C、または28.5°C、または28.6°C、または28.7°C、または28.8°C、または28.9°C、または29.0°C、または29.1°C、または29.2°C、または29.3°C、または29.4°C、または29.5°C、または29.6°C、または29.7°C、または29.8°C、または29.9°C、または30.0°C、または31.0°C、または31.1°C、または31.2°C、または31.3°C、または31.4°C、または31.5°C、または31.6°C、または31.7°C、または31.8°C、または31.9°C、または32.0°C、または32.1°C、または32.2°C、または32.3°C、または32.4°C、または32.5°C、または32.6°C、または32.7°C、または32.8°C、または32.9°C、または33.0°C、または33.1°C、または33.2°C、または33.3°C、または33.4°C、または33.5°C、または33.6°C、または33.7°C、または33.8°C、または33.9°C、または34.0°C、または34.1°C、または34.2°C、または34.3°C、または34.4°C、または34.5°C、または34.6°C、または34.7°C、または34.8°C、または34.9°C、または35.0°Cの温度で混合することにより形成される。別の実施形態において、ゲルは、PAAを含む第一の重合体材料とPEG、PTMEG、およびPPGのうち1種類以上を含む第二の重合体材料を、約25°C~約30°Cの温度で混合することにより形成される。ある実施形態において、ゲル様物質は、ポリアクリル酸PAAとポリテトラメチレングリコールPTMEG、ポリテトラメチレンエーテルグリコールとしても知られるを混合することにより形成される。PTMEGは、ポリグリコールの中でも特に、医療用および歯科用に認可されているポリウレタンおよび他の重合体材料本明細書中重合体とも称するを形成するのに用いることができる。別の実施形態において、ゲル様物質は、ポリアクリル酸PAAの粉末とポリグリコールの粘性溶液を組み合わせて混合物とし、室温で混合物を撹拌し続けることにより形成される。ある実施形態において、PAAとポリグリコールを、触媒例えば、不均一触媒または均一触媒を使わずに、約15°C~35°Cまたは20°C~30°Cの温度で組み合わせてゲルを形成させることができる。ある実施形態において、ゲルは、不均一触媒を使わずに形成させることができる。別の実施形態において、ゲルは、均一触媒を使わずに形成させることができる。ある実施形態において、ゲルは、PAAとポリグリコールを、約0.1:1、または0.2:1、または0.3:1、または0.4:1、または0.5:1、または0.6:1、または0.7:1、または0.8:1、または0.9:1、または1:1、または1.1:1、または1.2:1、または1.3:1、または1.4:1、または1.5:1、または1.6:1、または1.7:1、または1.8:1、または1.9:1、または2:1の比重量比で混合することにより形成される。別の実施形態において、ゲルは、PAAとポリグリコールを、約0.1:1、または0.11:1、または0.12:1、または0.13:1、または0.14:1、または0.15:1、または0.16:1、または0.17:1、または0.18:1、または0.19:1、または0.2:1、または0.21:1、または0.22:1、または0.23:1、または0.24:1、または0.25:1、または0.26:1、または0.27:1、または0.28:1、または0.29:1、または0.3:1、または0.31:1、または0.32:1、または0.33:1、または0.34:1、または0.35:1、または0.36:1、または0.37:1、または0.38:1、または0.39:1、または0.4:1、または0.41:1、または0.42:1、または0.43:1、または0.44:1、または0.45:1、または0.46:1、または0.47:1、または0.48:1、または0.49:1、または0.5:1の比で混合することにより形成される。ある実施形態において、ゲルは、PAAとPTMEG本明細書中PTMGとも称するを、約0.1:1、または0.2:1、または0.3:1、または0.4:1、または0.5:1、または0.6:1、または0.7:1、または0.8:1、または0.9:1、または1:1、または1.1:1、または1.2:1、または1.3:1、または1.4:1、または1.5:1、または1.6:1、または1.7:1、または1.8:1、または1.9:1、または2:1の比重量比で混合することにより形成される。別の実施形態において、ゲルは、PAAとPTMEGを、約0.1:1、または0.11:1、または0.12:1、または0.13:1、または0.14:1、または0.15:1、または0.16:1、または0.17:1、または0.18:1、または0.19:1、または0.2:1、または0.21:1、または0.22:1、または0.23:1、または0.24:1、または0.25:1、または0.26:1、または0.27:1、または0.28:1、または0.29:1、または0.3:1、または0.31:1、または0.32:1、または0.33:1、または0.34:1、または0.35:1、または0.36:1、または0.37:1、または0.38:1、または0.39:1、または0.4:1、または0.41:1、または0.42:1、または0.43:1、または0.44:1、または0.45:1、または0.46:1、または0.47:1、または0.48:1、または0.49:1、または0.5:1の比重量比で混合することにより形成される。別の実施形態において、ゲルは、PAAとPTMEG本明細書中PTMGとも称するを、約1:3PAA:PTMEGの比重量比で混合することにより形成される。ある実施形態において、PAAとポリグリコールを混合すると、PAA部分とポリグリコール部分との間に架橋を有するゲル、すなわちPAA重合体とポリグリコール重合体との間に架橋を有するゲルが形成される。架橋の形成は、ポリアクリル酸のCOOH基とポリグリコールの-O-R-O-基の間の水素結合形成に依存し得る。ある実施形態において、架橋の形成は、PAAのCOOH基とPTMEGの-O-R-O-基の間の水素結合形成に依存し得る。場合によっては、PTMEGを用いて、高い圧縮強度および引張強度を持つブロック材料例えば、軟または硬ブロック材料、フィルム、および粒子を形成することができる。別の実施形態において、有機溶媒系および水性溶媒系の一方または両方を用いて、ポリアクリル酸とポリテトラメチレングリコールから形成された調合材料を調製することもできる。例えば、実施例5および6を参照。図1を参照して、本発明の実施形態による三次元3D高分子ゲル成形体を説明する。別の実施形態において、ゲルは、型または筐体中で、PAAとポリグリコールPTMEGなどを混合することにより、または混合物を固めることにより形成することができ、型は、任意の形状および大きさ、例えば円形、三角形、正方形、長方形、五角形、六角形、七角形、または九角形を有するものである。場合によっては、混合物は、少なくとも約1秒、または少なくとも約2秒、または少なくとも約5秒、または少なくとも約10秒、または少なくとも約20秒、または少なくとも約30秒、または少なくとも約40秒、または少なくとも約50秒、または少なくとも約1分、または少なくとも約10分、または少なくとも約30分、または少なくとも約50分、または少なくとも約1時間、または少なくとも約5時間、または少なくとも約24時間、または少なくとも約2日間、または少なくとも約10日間、または少なくとも約20日間、または少なくとも約1ヶ月、またはそれより長く固まらせることができる。ある実施形態において、ゲルは、ゲルの構成要素の混合物にどのような熱も加えることなく、室温例えば、約15°C~35°C、または約20°C~30°Cで形成される。別の実施形態において、ゲルは、混合物にどのような熱も加えることなく、PAAとポリグリコールを室温で混合することで形成される。別の実施形態において、ゲルは、混合物にどのような熱も加えることなく、PAAとPTMEGを混合することで形成される。これにより、製造コストを有利に削減することができる。ある実施形態において、ゲルは、大気圧または大気圧に近い圧で形成される。別の実施形態において、ゲルは、大気圧または大気圧に近い圧でPAAとポリグリコールを混合することにより形成される。別の実施形態において、ゲルは、大気圧または大気圧に近い圧でPAAとPTMEGを混合することにより形成される。これにより、有利なことに高圧装置圧力チャンバー、コンプレッサー、およびポンプなどを使用せずに済み、したがって製造コストを削減することができる。代替実施形態において、ゲルは、減圧下でPAAとポリグリコールを混合することにより形成される。別の実施形態において、ゲルは、減圧下でPAAとPTMEGを混合することにより形成される。ある実施形態において、約15°C~35°Cまたは20°C~30°Cの温度および大気圧または大気圧に近い圧では、PAAは結晶性粉末となることができ、PTMEGは、軟ワックスなどの粘稠材料穏やかな加熱で自由に流動する液体になることが可能となることができる。ある実施形態において、ゲルは、約1:3PAA:PTMEGの重量比でPAAとPTMEGを混合することで形成させることができる。別の実施形態において、得られる混合物を連続撹拌しながらPAA例えば、PAA粉末をPTMEGに加えることができる。得られる混合物は、手で撹拌しても、電気混合デバイス例えば、モーター駆動撹拌機を用いて撹拌してもよい。ある実施形態において、混合は、PAAが十分に混合物に混ざり込んで撹拌するのが困難になるまで続けることができる。撹拌が困難になるのは、PAAとPTMEGの混合物の粘度が増加するためである。ある実施形態において、混合物の粘度の増加は、PAAとポリグリコール例えば、PTMEGなどとの混合で起こるゲル化プロセスに伴うものである。ある実施形態において、ゲルは、PAAとポリグリコールを混合し、混合物を約5分~40分、または約10分~30分、または約15分~20分の時間撹拌することで形成される。別の実施形態において、ゲルは、PAAとPTMEG本明細書中PTMGとも称するを混合し、混合物を約5分~40分、または約10分~30分、または約15分~20分の時間撹拌することで形成される。ヒドロゲルは、第一の重合体材料、第二の重合体材料、および第三の材料を約15°C~30°Cの温度で混合し、混合物を約50°C~100°C、または約55°C~70°C、または約58°C~62°Cの温度まで加熱することで、形成させることができる。場合によっては、ヒドロゲルは、第一の重合体材料、第二の重合体材料、および第三の材料を約15°C~30°Cの温度で混合し、混合物を約55°C、または56°C、または57°C、または58°C、または59°C、または60°C、または61°C、または62°C、または63°C、または64°C、または65°Cの温度まで加熱することで形成される。第一の重合体材料として、PAAが可能であり、第二の重合体材料として、PTMEGが可能であり、第三の材料として、アクリルアミドAAmが可能である。ある実施形態において、約15°C~30°Cの温度で混合物を形成すると、第一の重合体材料例えば、PAAと第二の重合体材料例えば、PTMEGの間に水素結合の形成が誘導される。別の実施形態において、ヒドロゲルは、第一の重合体材料、第二の重合体材料、およびビニル官能基を有する材料を約15°C~30°Cの温度で混合し、混合物を約55°C、または56°C、または57°C、または58°C、または59°C、または60°C、または61°C、または62°C、または63°C、または64°C、または65°Cの温度まで加熱することで形成される。第一の重合体材料として、PAAが可能であり、第二の重合体材料として、PTMEGが可能であり、単量体としてアクリルアミドAAmを含む材料が可能である。いくつかの例において、ビニル官能基を有する材料本明細書中ビニル含有材料とも称するは、アクリル酸、メチルアクリル酸、ビニルアルコール、酢酸ビニル、アクリル酸ブチル、アクリル酸ビニル、ビニル安息香酸、ビニルベンジルアルコール、ビニルボロン酸ジブチルエステル、ビニルホルムアミド、メタクリル酸ビニル、ビニルピリジン、1-ビニル-2-ピロリドン、ビニルスルホン酸、またはビニルトリメトキシシランである。いくつかの実施形態において、ビニル官能基を有する材料は、ビニル含有重合体本明細書中ビニル含有材料とも称するが可能である。ビニル含有単量体または重合体が酸である場合、ゲルは酸由来の塩を含む可能性がある。例えば、単量体がアクリル酸である場合、ゲルはアクリル酸のナトリウム塩またはカリウム塩あるいはポリアクリル酸のナトリウム塩またはカリウム塩を含む可能性がある。いくつかの実施形態において、ビニル含有材料は、ポリアクリル酸と共有結合している。いくつかの実施形態において、ヒドロゲルは、第一の重合体材料と第二の重合体材料を組み合わせることで形成され、第一の重合体材料および第二の重合体材料の1種以上は1つ以上の親水性部分またはサブグループを有する。ある実施形態において、第二の重合体材料は、-O-CH2nサブ単位を有することができる式中、nは、1、または2、または3、または4、または5、または6、または7、または8、または9、または10、または11、または12、または13、または14、または15、または16、または17、または18、または19、または20以上の数字である。別の実施形態において、第二の重合体材料は、-O-CH2CH2mサブ単位を有することができる式中、mは、1、または2、または3、または4、または5、または6、または7、または8、または9、または10、または11、または12、または13、または14、または15、または16、または17、または18、または19、または20以上の数字である上記参照。第一の重合体材料および第二の重合体材料の1種以上は、第一の重合体材料と第二の重合体材料の間、第一の重合体材料間または第二の重合体材料間、あるいはその両方での水素結合相互作用を通じてひとまとまりになることができる。ある実施形態では、第一の重合体材料と第三の重合体材料が、水素結合相互作用によりひとまとまりになることができる。別の実施形態では、第一の重合体材料が、別の第一の重合体材料と水素結合できる。別の実施形態では、第一の重合体材料および第二の重合体材料の1種以上が、イオン結合または共有結合などの架橋架橋相互作用を通じてひとまとまりになることができる。ある実施形態において、第一の重合体材料は、PAAまたはPAAの塩もしくは誘導体であり、第二の重合体材料は、ポリグリコール例えば、PTMEGまたはPTMEGの塩もしくは誘導体である。別の実施形態において、第一の重合体材料は、PAAまたはPAAの塩もしくは誘導体であり、第二の重合体材料は、PTMEGまたはPTMEGの塩もしくは誘導体である。別の実施形態において、第一の重合体材料は、PAAまたはPAAの塩もしくは誘導体であり、第二の重合体材料は、PAMまたはPAMの塩もしくは誘導体である。別の実施形態において、第一の重合体材料は、ポリグリコール例えば、PTMEGまたはPTMEGの塩もしくは誘導体であり、第二の重合体材料は、PAMまたはPAMの塩もしくは誘導体である。別の実施形態において、第一の重合体材料は、PTMEGまたはPTMEGの塩もしくは誘導体であり、第二の重合体材料は、PAMまたはPAMの塩もしくは誘導体である。いくつかの例において、ヒドロゲルは、第一の重合体材料、第二の重合体材料、および第三の重合体材料を組み合わせることで形成され、第一、第二、および第三の重合体材料のうちの1種以上は1つ以上の親水性部分またはサブグループを有する。ある実施形態において、第一の重合体材料として、PAAが可能である。第二の重合体材料は、-O-CH2nサブ単位を有することができる式中、nは、1、または2、または3、または4、または5、または6、または7、または8、または9、または10、または11、または12、または13、または14、または15、または16、または17、または18、または19、または20以上の数字である。場合によっては、nは、3以上、または4以上、または5以上の数字である。第二の重合体材料は、-O-CH2CH2mサブ単位を含んでもよい式中、mは、1、または2、または3、または4、または5、または6、または7、または8、または9、または10、または11、または12、または13、または14、または15、または16、または17、または18、または19、または20以上の数字である上記参照。場合によっては、mは、2以上、または3以上、または4以上の数字である。第一、第二、および第三の重合体材料のうちの2種以上は、水素結合相互作用を通じてひとまとまりになることができる。ある例では、第一の重合体材料と第三の重合体材料が水素結合相互作用によりひとまとまりになることができる。別の例では、第一の重合体材料と第二の重合体材料が水素結合相互作用によりひとまとまりになることができる。別の例では、第二の重合体材料と第三の重合体材料が水素結合相互作用によりひとまとまりになることができる。別の例では、第一の重合体材料、第二の重合体材料、および第三の重合体材料が、水素結合相互作用によりひとまとまりになることができる。別の例では、第一の重合体材料、第二の重合体材料、または第三の重合体材料が、それぞれ別の第一の重合体材料、第二の重合体材料、または第三の重合体材料と水素結合することができる。別の例では、第一、第二、および第三の重合体材料のうちの1種以上が、イオン結合または共有結合などの架橋架橋相互作用を通じてひとまとまりになることができる。ある実施形態において、第一の重合体材料は、PAAまたはPAAの塩もしくは誘導体であり、第二の重合体材料は、ポリグリコール例えば、PTMEGまたはPTMEGの塩もしくは誘導体であり、第三の重合体材料は、PAMまたはPAMの塩もしくは誘導体である。別の実施形態において、第一の重合体材料は、PAAまたはPAAの塩もしくは誘導体であり、第二の重合体材料は、PTMEGまたはPTMEGの塩もしくは誘導体であり、第三の重合体材料は、PAMまたはPAMの塩もしくは誘導体である。いくつかの実施形態において、ヒドロゲルは、PAA、PTMEGまたはPEG、およびPAMを組み合わせて混合物または調合物とすることにより、形成される。ある実施形態において、混合物は、その調製中、調製後、またはその両方において加熱される。場合によっては、混合物は加熱されない。他の場合には、混合物は、約10°C~100°C、または約15°C~80°C、または20°Cから50°Cの温度で調製される。代替実施形態において、無毒で生体分解性のヒドロゲルは、アクリル酸に加えて環境に配慮した重合体を用いることで調製することができる。このような無毒で生体分解性のヒドロゲルは、有害成分の生成が排除されていなかったとしても、それを最小限に抑えるので、これにより、例えば有害成分が水源に進入または到達する危険性を、排除できないとしても最小限に抑えることができるため、環境に配慮したものとなり得る本明細書中環境に配慮したヒドロゲルとも称する。ある実施形態において、ヒドロゲルは、本明細書に記載される方法で形成したゲルを、環境に配慮した重合体例えば、天然物質から抽出することができる重合体などの天然の重合体と組み合わせることで形成させることができる。天然の重合体として、セルロース例えば、カルボキシメチルセルロース、ゼラチン、および粘土の1種以上を挙げることができる。別の実施形態において、ヒドロゲルは、PAA、ポリグリコール例えば、PTMEG、およびアクリルアミド含有重合体例えば、PAMの代わりに1種以上の天然重合体を組み合わせることで形成させることができる。別の実施形態において、ヒドロゲルは、PAA、ポリグリコール例えば、PTMEG、アクリルアミド含有重合体例えば、PAM、および1種以上の天然重合体例えば、セルロースまたはセルロース含有重合体例えば、カルボキシメチルセルロース、粘土、およびゼラチンの1種以上を組み合わせることで形成させることができる。ある実施形態において、天然重合体として、セルロースまたはセルロース誘導体カルボキシメチルセルロースなどが可能である。別の実施形態において、天然重合体として、粘土が可能である。別の実施形態において、天然重合体として、ゼラチンが可能である。別の実施形態において、天然重合体として、セルロース、粘土、およびゼラチンの1種以上が可能である。いくつかの実施形態において、天然重合体として、通常条件下で分解しないか、分解しても環境に優しいか、いずれにしろ有害なことはない例えば、動物にとって無毒である物質になるように構成された任意の物質が可能である。ある実施形態において、ヒドロゲルは、PAA、ポリグリコール例えば、PTMEG、および1種以上の環境に配慮した重合体またはそのサブ単位単量体を含むを組み合わせることで形成される。ある実施形態において、ヒドロゲルは、PAA、PTMEG、およびセルロース例えば、カルボキシメチルセルロースなどを組み合わせることで形成させることができる。別の実施形態において、ヒドロゲルは、PAA、PTMEG、およびゼラチンを組み合わせることで形成させることができる。別の実施形態において、ヒドロゲルは、PAA、PTMEG、および粘土を組み合わせることで形成させることができる。別の実施形態において、ヒドロゲルは、PAA、PTMEG、ならびにセルロース例えば、カルボキシメチルセルロース、ゼラチン、および粘土の1種以上を組み合わせることで形成させることができる。いくつかの実施形態において、ポリグリコールは、環境に配慮したポリグリコールPTMEGなどである。環境に配慮したポリグリコールは、例えば、PAAと組み合わせることで、環境に配慮したヒドロゲルを形成することができる。いくつかの実施形態において、PAA、ポリグリコール、およびポリビニルアルコールPVAを含むヒドロゲルが提供される。PVAは、アクリルアミド含有重合体例えば、PAMの代わりに用いることができる。ある実施形態において、PAA、ポリグリコール例えば、PTMEG、PVA、粘土、およびセルロース例えば、カルボキシメチルセルロースを含むヒドロゲルが提供される。そのような場合、PAAは、上記のとおり、ポリグリコールと水素結合することができる。いくつかの例において、ヒドロゲルは、PAA、ポリグリコール例えば、PTMEG、およびアクリルアミド単量体を組み合わせて混合物を形成し、その混合物を加熱することで形成させることができる。そのような場合、混合物を加熱することにより、アクリルアミド単量体が重合する。他の例では、ヒドロゲルは、PAA、ポリグリコール例えば、PTMEG、および環境に配慮した重合体または重合体サブ単位または単量体を組み合わせて混合物を形成し、その混合物を加熱することで形成させることができる。場合によっては、混合物を加熱することにより、天然または環境に配慮した重合体サブ単位または単量体が重合する。ゲルおよびヒドロゲルの性質本明細書中記載される方法に従って形成されたゲルおよびヒドロゲルは、様々な用途および応用例えば、農業用途または目的などに適した物性ガラス転移温度、粘度、硬度、伝導率、および引張強度などを有することができる。ある実施形態において、PAAおよびポリグリコールを含むゲルまたはヒドロゲルは、約10°C~40°C、または15°C~30°Cの温度でゴム様組織軟ゴムまたは強靭なゴムを有する。別の実施形態において、PAAとPTMEGを混合することにより、ゲルまたはヒドロゲルが生成するが、このゲルまたはヒドロゲルの性質は、PAA成分およびPTMEG成分の性質と異なる可能性がある。図8を参照すると、ある例において、PAAおよびPTMEGから形成されたゲルは、示差走査熱量測定DSCで測定して74°Cのガラス転移温度、または融点Tmを示すが、この温度は、PAA自身が持つ123°CのTmともPTMEG自身が持つ13°CのTmとも異なる。別の実施形態において、PAAおよびPTMEGから形成されたゲルは、結晶構造を示さない、つまりそれは非晶質となることができる。ある実施形態において、PAAおよびポリグリコールで形成されたゲルまたはヒドロゲルは、少なくとも約100g/cm2、または少なくとも約500g/cm2、または少なくとも約1,000g/cm2、または少なくとも約2,000g/cm2、または少なくとも約3,000g/cm2、または少なくとも約4,000g/cm2、または少なくとも約5,000g/cm、または少なくとも約6,000g/cm、または少なくとも約7,000g/cm、または少なくとも約8,000g/cm、または少なくとも約9,000g/cm2、または少なくとも約10,000g/cm2、または少なくとも約15,000g/cm2、または少なくとも約20,000g/cm2、または少なくとも約40,000g/cm2、または少なくとも約100,000g/cm2、または少なくとも約200,000g/cm2の圧縮強度を有することができる。別の実施形態において、PAAおよびPTMEGで形成されたゲルまたはヒドロゲルは、少なくとも約100g/cm2、または少なくとも約500g/cm2、または少なくとも約1,000g/cm2、または少なくとも約2,000g/cm2、または少なくとも約3,000g/cm2、または少なくとも約4,000g/cm2、または少なくとも約5,000g/cm2、または少なくとも約6,000g/cm2、または少なくとも約7,000g/cm2、または少なくとも約8,000g/cm2、または少なくとも約9,000g/cm2、または少なくとも約10,000g/cm2の圧縮強度を有することができる。別の実施形態において、PAAおよびポリグリコールで形成されたゲルまたはヒドロゲルは、間違いなく、少なくとも約1,000g/cm2、または2,000g/cm2、または3,000g/cm2、または4,000g/cm2、または5,000g/cm2、または6,000g/cm2、または7,000g/cm2、または8,000g/cm2の圧縮強度を有することができる。圧縮強度は、応力歪み測定に基づいて評価することができる。別の実施形態において、PAAおよびポリグリコールで形成されたゲルまたはヒドロゲルは、約100g/cm2~9,000g/cm2の圧縮強度を有することができる。別の実施形態において、PAAおよびPTMEGで形成されたゲルまたはヒドロゲルは、約100g/cm2~9,000g/cm2の圧縮強度を有することができる。ある実施形態において、PAAおよびポリグリコールで形成されたゲルまたはヒドロゲルは、少なくとも約100g/cm2、または少なくとも約500g/cm2、または少なくとも約1,000g/cm2、または少なくとも約2,000g/cm2、または少なくとも約3,000g/cm2、または少なくとも約4,000g/cm2、または少なくとも約5,000g/cm2、または少なくとも約6,000g/cm2、または少なくとも約7,000g/cm2、または少なくとも約8,000g/cm2、または少なくとも約9,000g/cm2、または少なくとも約10,000g/cm2、または少なくとも約15,000g/cm2、または少なくとも約20,000g/cm2、または少なくとも約40,000g/cm2、または少なくとも約100,000g/cm2、または少なくとも約200,000g/cm2の引張強度を有することができる。別の実施形態において、PAAおよびPTMEGで形成されたゲルまたはヒドロゲルは、少なくとも約100g/cm2、または少なくとも約500g/cm2、または少なくとも約1,000g/cm2、または少なくとも約2,000g/cm2、または少なくとも約3,000g/cm2、または少なくとも約4,000g/cm2、または少なくとも約5,000g/cm2、または少なくとも約6,000g/cm2、または少なくとも約7,000g/cm2、または少なくとも約8,000g/cm2、または少なくとも約9,000g/cm2、または少なくとも約10,000g/cm2の引張強度を有することができる。別の実施形態において、PAAおよびポリグリコールで形成されたゲルまたはヒドロゲルは、間違いなく、少なくとも約1,000g/cm2、または2,000g/cm2、または3,000g/cm2、または4,000g/cm2、または5,000g/cm2、または6,000g/cm2、または7,000g/cm2、または8,000g/cm2の引張強度を有することができる。引張強度は、応力歪み測定に基づいて評価することができる。別の実施形態において、PAAおよびポリグリコールで形成されたゲルまたはヒドロゲルは、約100g/cm2~9,000g/cm2の引張強度を有することができる。別の実施形態において、PAAおよびPTMEGで形成されたゲルまたはヒドロゲルは、約100g/cm2~9,000g/cm2の引張強度を有することができる。十分に長い時間をかけると、高分子ゲルの強化を検出することができる。この加齢プロセスにより、圧縮状態での応力歪み曲線を導くことができる。圧縮状態での応力歪み曲線は本来の応力歪み曲線に平行であるがわずかに高く移動したそして時間とともに高くなっていく曲線である。PAAおよびポリグリコールを含むゲルまたはヒドロゲルでは、PAAとポリグリコールの間に水素結合が形成され得る。場合によっては、PAAおよびポリグリコールを含むゲルにおいて、PAAとポリグリコールの間に共有結合が形成される。他の場合では、PAAおよびポリグリコールを含むゲルまたはヒドロゲルにおいて、PAAとポリグリコールの間にイオン結合が形成される。PAAおよびポリグリコールを含むゲルまたはヒドロゲルでは、PAAとポリグリコールの間に、水素結合、共有結合、およびイオン結合の1種以上が形成され得る。ある実施形態において、PAAおよびPTMEGを含むゲルまたはヒドロゲルでは、PAAとPTMEGの間に水素結合が形成される。場合によっては、PAAおよびPTMEGを含むゲルまたはヒドロゲルにおいて、PAAとPTMEGの間に共有結合が形成される。他の場合では、PAAおよびPTMEGを含むゲルまたはヒドロゲルにおいて、PAAとPTMEGの間にイオン結合が形成される。PAAおよびPTMEGを含むゲルまたはヒドロゲルでは、PAAとPTMEGの間に、水素結合、共有結合、およびイオン結合の1種以上が形成され得る。ある実施形態において、PAAおよびポリグリコールを含むゲルまたはヒドロゲルでは、PAAとポリグリコールの間に形成された水素結合が三次元の網目構造となっている。別の実施形態において、PAAおよびPTMEGを含むゲルまたはヒドロゲルでは、PAAとPTMEGの間に形成された水素結合が三次元の網目構造となっている。図2を参照して、本発明の実施形態に従って、PAAとPTMEGの間に水素結合があるゲルのモデルを示す。図には酸素原子および水素原子が表示されている。炭素原子は、平行ではない線結合の交点に位置する。ある実施形態において、ヒドロゲルとともに使用するゲルが提供される。ヒドロゲルは、ヒドロゲル自身の重量の少なくとも約10、または20、または30、または40、または50、または60、または70、または80、または90、または100、または150、または200、または250、または300、または350、または400、または450、または500、または550、または600、または650、または700、または750、または800、または850、または900、または950、または1000、またはそれより高い吸水度または保水力を有することができる。場合によっては、ヒドロゲル自身の重量の少なくとも約10、または20、または30、または40、または50、または60、または70、または80、または90、または100、または150、または200、または250、または300、または350、または400、または450、または500、または550、または600、または650、または700、または750、または800、または850、または900、または950、または1000、またはそれより高い吸水度または保水力を有する、PAAおよびPTMEGを含むヒドロゲルが提供される。別の実施形態において、ヒドロゲル自身の重量の少なくとも約10、または20、または30、または40、または50、または60、または70、または80、または90、または100、または150、または200、または250、または300、または350、または400、または450、または500、または550、または600、または650、または700、または750、または800、または850、または900、または950、または1000、またはそれより高い吸水度または保水力を有する、PAA、PTMEG、およびポリアクリルアミドPAMを含むヒドロゲルが提供される。ある実施形態において、ヒドロゲル自身の重量の約10まで、または20まで、または30まで、または40まで、または50まで、または60まで、または70まで、または80まで、または90まで、または100まで、または150まで、または200まで、または250まで、または300まで、または350まで、または400まで、または450まで、または500まで、または550まで、または600まで、または650まで、または700まで、または750まで、または800まで、または850まで、または900まで、または950まで、または1000まで、またはそれより高い割合まで吸水度または保水力を有するヒドロゲルが提供される。別の実施形態において、ヒドロゲル自身の重量の約10まで、または20まで、または30まで、または40まで、または50まで、または60まで、または70まで、または80まで、または90まで、または100まで、または150まで、または200まで、または250まで、または300まで、または350まで、または400まで、または450まで、または500まで、または550まで、または600まで、または650まで、または700まで、または750まで、または800まで、または850まで、または900まで、または950まで、または1000、またはそれより高い割合まで吸水度または保水力を有する、PAAおよびPTMEGを含むヒドロゲルが提供される。別の実施形態において、ヒドロゲル自身の重量の約10まで、または20まで、または30まで、または40まで、または50まで、または60まで、または70まで、または80まで、または90まで、または100まで、または150まで、または200まで、または250まで、または300まで、または350まで、または400まで、または450まで、または500まで、または550まで、または600まで、または650まで、または700まで、または750まで、または800まで、または850まで、または900まで、または950まで、または1000まで、またはそれより高い割合まで吸水度または保水力を有する、PAA、PTMEG、およびポリアクリルアミドPAMを含むヒドロゲルが提供される。ある例において、ヒドロゲルとともに使用するゲルが提供される。ある実施形態において、ヒドロゲル自身の重量の約10倍まで、または20倍まで、または30倍まで、または40倍まで、または50倍まで、または60倍まで、または70倍まで、または80倍まで、または90倍まで、または100倍まで、または200倍まで、または300倍まで、または400倍まで、または500倍まで、または600倍まで、または700倍まで、または800倍まで、または900倍まで、または1000倍まで、または2000倍まで、または3000倍まで、または4000倍まで、または5000倍まで、または6000倍まで、または7000倍まで、または8000倍まで、または9000倍まで、または10,000倍まで、または20,000倍まで、または40,000倍まで、または80,000倍まで、または100,000倍まで、またはそれより高い割合まで吸水度または保水力を有するヒドロゲルが提供される。別の実施形態において、ヒドロゲル自身の重量の約10倍まで、または20倍まで、または30倍まで、または40倍まで、または50倍まで、または60倍まで、または70倍まで、または80倍まで、または90倍まで、または100倍まで、または200倍まで、または300倍まで、または400倍まで、または500倍まで、または600倍まで、または700倍まで、または800倍まで、または900倍まで、または1000倍まで、または2000倍まで、または3000倍まで、または4000倍まで、または5000倍まで、または6000倍まで、または7000倍まで、または8000倍まで、または9000倍まで、または10,000倍まで、または20,000倍まで、または40,000倍まで、または80,000倍まで、または100,000倍まで、またはそれより高い割合まで吸水度または保水力を有する、PAAおよびPTMEGを含むヒドロゲルが提供される。別の実施形態において、ヒドロゲル自身の重量の約10倍まで、または20倍まで、または30倍まで、または40倍まで、または50倍まで、または60倍まで、または70倍まで、または80倍まで、または90倍まで、または100倍まで、または200倍まで、または300倍まで、または400倍まで、または500倍まで、または600倍まで、または700倍まで、または800倍まで、または900倍まで、または1000倍まで、または2000倍まで、または3000倍まで、または4000倍まで、または5000倍まで、または6000倍まで、または7000倍まで、または8000倍まで、または9000倍まで、または10,000倍まで、または20,000倍まで、または40,000倍まで、または80,000倍まで、または100,000倍まで、またはそれより高い割合まで吸水度または保水力を有する、PAA、PTMEG、およびポリアクリルアミドPAMを含むヒドロゲルが提供される。ある例において、ヒドロゲルとともに使用するゲルが提供される。ヒドロゲルは、少なくとも1回、または2回、または3回、または4回、または5回、または6回、または7回、または8回、または9回、または10回、または11回、または12回、または13回、または14回、または15回、または16回、または17回、または18回、または19回、または20回、または21回、または22回、または23回、または24回、または25回、または26回、または27回、または28回、または29回、または30回、または31回、または32回、または33回、または34回、または35回、または36回、または37回、または38回、または39回、または40回、または41回、または42回、または43回、または44回、または45回、または46回、または47回、または48回、または49回、または50回、または70回、または80回、または90回、または100回、またはそれより多い回数の水和脱水サイクル後も実質的に変化しないように提供される例えば、実施例21を参照。ある例において、ヒドロゲルとともに使用するゲルが提供される。ある実施形態において、ヒドロゲル自身の重量の少なくとも約10倍、または20倍、または30倍、または40倍、または50倍、または60倍、または70倍、または80倍、または90倍、または100倍、または200倍、または300倍、または400倍、または500倍、または600倍、または700倍、または800倍、または900倍、または1000倍、または2000倍、または3000倍、または4000倍、または5000倍、または6000倍、または7000倍、または8000倍、または9000倍、または10,000倍、または20,000倍、または40,000倍、または80,000倍、または100,000倍、またはそれより高い割合の吸水度または保水力を有するヒドロゲルが提供される。別の実施形態において、ヒドロゲル自身の重量の少なくとも約10倍、または20倍、または30倍、または40倍、または50倍、または60倍、または70倍、または80倍、または90倍、または100倍、または200倍、または300倍、または400倍、または500倍、または600倍、または700倍、または800倍、または900倍、または1000倍、または2000倍、または3000倍、または4000倍、または5000倍、または6000倍、または7000倍、または8000倍、または9000倍、または10,000倍、または20,000倍、または40,000倍、または80,000倍、または100,000倍、またはそれより高い割合の吸水度または保水力を有する、PAAおよびPTMEGを含むヒドロゲルが提供される。別の実施形態において、ヒドロゲル自身の重量の少なくとも約10倍、または20倍、または30倍、または40倍、または50倍、または60倍、または70倍、または80倍、または90倍、または100倍、または200倍、または300倍、または400倍、または500倍、または600倍、または700倍、または800倍、または900倍、または1000倍、または2000倍、または3000倍、または4000倍、または5000倍、または6000倍、または7000倍、または8000倍、または9000倍、または10,000倍、または20,000倍、または40,000倍、または80,000倍、または100,000倍、またはそれより高い割合の吸水度または保水力を有する、PAA、PTMEG、およびポリアクリルアミドPAMを含むヒドロゲルが提供される。本明細書中提供されるゲルおよびヒドロゲルは、様々な形例えば、断面が円形、三角形、正方形、長方形、五角形、六角形、または八角形の形を有することができる。場合によっては、ゲルおよびヒドロゲルは、所望の形をした型または鋳型を用いて成形することができる。ヒドロゲルは、少なくとも約100ナノメートルnm、または500nm、または1マイクロメートルμm、または100μm、または500μm、または1mm、または10mm、または50mm、または1cm、または50cm、または1m、または5m、または10m、または100m、またはそれより大きい大きさ例えば、直径を有することができる。ゲルおよびヒドロゲルの用途本明細書中提供されるゲルおよびヒドロゲルは、多彩な用途に使用できる。ある実施形態において、本明細書中記載される方法に従って形成されたゲルまたはヒドロゲルは、顔面再形成用インプラントとして使用することができる。この場合、ゲルまたはヒドロゲルは、プレートに成形されるだろう。場合によっては、本明細書中記載される方法に従って形成されたゲルまたはヒドロゲルは、人工皮膚として使用することができる。この場合、ゲルまたはヒドロゲルは、薄膜に成形されるだろう。人工皮膚に応用できれば、例えば、傷の処置において有益である。場合によっては、本明細書中記載される方法に従って形成されたゲルまたはヒドロゲルは、細胞培養マトリクスに使用することができる。ゲルまたはヒドロゲルを栄養で満たして細胞増殖を促進することができる。場合によっては、本明細書中記載される方法に従って形成されたゲルまたはヒドロゲルは、薬物送達の支持体として使用することができる。ゲルまたはヒドロゲルを薬液で満たして経時的にその薬液を少しずつ放出させることができる。場合によっては、本明細書中記載される方法に従って形成されたゲルまたはヒドロゲルは、ポリエチレンまたはポリスチレンと調合するための相溶剤として使用することができ、これによりポリエチレン自身またはポリスチレン自身が持つ引張強度および衝撃強度よりも高い引張強度および衝撃強度を有する複合体を形成することができる。場合によっては、本明細書中記載される方法に従って形成されたゲルまたはヒドロゲルは、人工土として使用することができる。人工土は、ゲルまたはヒドロゲルと栄養分肥料などを組み合わせることで形成することができる。人工土は、さらに、人工土で成長する植物を生やす種子を含むことができる。状況によっては、種子はヒドロゲルで取り囲まれていてもよい。場合によっては、本明細書中記載される方法に従って形成されたゲルは、ヒドロゲル、ガス貯蔵もしくは保持用ゲル、または液体例えば、水および油など貯蔵もしくは保持用ゲルを形成するのに、あるいはそれらの構成要素として使用することができる。場合によっては、ヒドロゲルは、流出油を回収するのに使用することができる。ある実施形態において、本明細書中提供されるゲルは、水を貯蔵および保持するためのヒドロゲルとして使用するように構成することができる。別の実施形態において、本明細書中提供されるゲルは、気体例えば、NOx、SOx、NH3を貯蔵、保持、または吸収するように構成することができる。別の実施形態において、本明細書中提供されるゲルは、粘性液体例えば、油などを貯蔵、保持、または吸収するように構成することができる。別の実施形態において、本明細書中提供されるゲルは、液体例えば、溶媒などを貯蔵、保持、または吸収するように構成することができる。図3を参照して、本発明の実施形態に従って、PAAおよびPTMEGから形成されたゲルを説明する。ゲルは上記のとおりの強度を有することができる。ゲルは、自身を様々な用途に応用できるようにする液体の性質を有することができる。例えば、図3のゲルは、ヒドロゲル、医療用デバイス例えば、インプラント、および機械装置に使用することができる。別の例として、ゲルは、2つ以上の物体間の電気絶縁壁または断熱壁として使用することができる。場合によっては、ゲルはヒドロゲルとともに使用するように構成することができる。別の実施形態において、ゲルは医療用デバイスとともに使用するように構成することができる。別の実施形態において、ゲルは肥料または農薬とともに使用するように構成することができる。本明細書中提供される、重合体材料、ゲル、およびヒドロゲルゲルおよびヒドロゲルの構成要素も含む、ならびに方法は、他の重合体材料、ゲル、ヒドロゲル、ならびに方法で修飾、またはそれらと組み合わせることができる。他の方法としては、例えば、以下のような使用法および製造法が挙げられる:Henninketal.,AdvancedDrugDeliveryReview,54200213-36;Hoffmanetal.,AdvancedDrugDeliveryReviews4320023-12;米国特許第3,137,592号明細書Protzmanetal.,同第3,332,897号明細書Kumar,同第3,496,254号明細書Wichterle,同第3,981,100号明細書Weaveretal.,同第4,134,871号Otanietal.,同第4,552,940号明細書VanEanam,同第4,783,510号明細書Saotome,同第5,039,459号明細書Kindt-Larsenetal.,同第5,079,354号明細書Grossetal.,同第5,385,983号明細書Graham,同第5,523,372号明細書Fisk,同第5,883,211号明細書Sassi,同第6,271,278号明細書Park,同第6,286,254号明細書Obonaietal.,同第6,339,039号明細書Porathetal.,同第6,602,952号明細書Bentleyetal.,同第6,120,803号明細書Wongetal.,同第6,615,539号明細書Obonaietal.,同第6,822,135号明細書Soerensetal.,同第7,459,501号明細書Doaneetal.,および同第7,591,974号明細書Savichetal.;ならびにPCT/USOO/40163Bentleyetal.、これらはその全体を参照として本明細書中に援用される。例えば、本明細書中記載される方法および組成物は、コンタクトレンズ例えば、米国特許第3,496,254号に記載されるものとともに用いるか、またはコンタクトレンズと連動して機能するように修飾することができる。別の実施形態として、エチレングリコールおよびポリエチレングリコールを出発物質として用いてゲルを形成することができる。別の例として、エチレングリコールモノメタクリラートとこれに対応するジメタクリラートを、実施形態のゲルとともに用いて様々な材料コンタクトレンズなどを形成することができる。別の例として、キトサンと架橋したポリエチレングリコール重合体を、本明細書中提供されるゲルおよびヒドロゲルとともに用いることができる。別の例として、アクリルアミドおよびポリエチレングリコールの重合体を、本明細書中提供されるゲルおよびヒドロゲルとともに用いることができる。別の例として、本発明の実施形態のゲルをポリアクリルアミド骨格とともに用いて水素結合させることにより、電気泳動用熱可逆性ヒドロゲルを形成することができる。別の例として、様々な用途コンタクトレンズなどのために、親水性単量体ヒドロキシアルキルメタクリラートおよび二価アルコール例えば、1,4-ブタンジオールを、本発明の実施形態のゲルとともに用いることができる。別の例として、PAAを様々な中和度、分子量、および濃度のポリエチレングリコールPEG水溶液と組み合わせることにより、様々な材料を形成することができる。PAAとPEGの比率を調節することで、所望の物性粘度、強度、および伝導率などを有するゲルを形成することができる。また、PAAとPEGの比率は、ゲル生成の際に副生成物が形成されるのを排除できないにしても最小限にするように選択することができる。土および種子いくつかの実施形態において、土および土に含ませたヒドロゲルを含む、土壌が提供される。提供されるヒドロゲルは、本明細書中記載されるとおりの組成を有し得る。ある例において、ヒドロゲルは、ポリアクリル酸を含む第一の重合体材料およびポリグリコールを含む第二の重合体材料を含む。いくつかの実施形態において、ポリグリコールは、環境に配慮したポリグリコールである。場合によっては、ポリグリコールはPTMEGである。いくつかの実施形態において、第一の重合体材料は、実質的にホモ重合体である。いくつかの実施形態において、第二の重合体材料は、実質的にホモ重合体である。第一の重合体材料は、第二の重合体材料と水素結合することができる。いくつかの実施形態において、乾燥した環境で栽培できるように構成された種子が提供される。種子は、本明細書中記載されるゲルまたはヒドロゲルを含む種子容器を含むシステムで提供される。種子は種子容器に入れられる。例えば、種子容器は、ポリアクリル酸を含む第一の重合体材料およびポリグリコールを含む第二の重合体材料で形成することができる。状況によっては、ポリグリコールは環境に配慮したポリグリコールである。場合によっては、環境に配慮したポリグリコールはPTMEGである。いくつかの実施形態において、第一の重合体材料と第二の重合体材料は互いに水素結合している。場合によっては、第一の重合体材料は実質的にホモ重合体であり、および/または第二の重合体材料は実質的にホモ重合体である。場合によっては、第一の重合体材料および第二の重合体材料は、さらにビニル含有材料と組み合わされている。いくつかの実施形態において、ヒドロゲル含有種子容器に入れられた種子からは、そうでない種子から育つよりも葉の質量が重い植物が育つ。いくつかの例において、ヒドロゲル含有種子容器に入れられた種子からは、そうでない種子から育つよりも根の質量が重い植物が育つ。他の例において、植物の栽培法が提供され、この方法は、ヒドロゲル含有種子容器に入れられた種子および土壌を提供することを含む。いくつかの実施形態において、ヒドロゲル含有種子容器で栽培される種子からは、そうでない種子から育つよりも、根の質量が、少なくとも約2倍、または約3倍、または約5倍、または約6倍、または約8倍、または約10倍以上ある植物が育つ。場合によっては、ヒドロゲル含有種子容器で栽培される種子からは、そうでない種子から育つよりも、葉の質量が、少なくとも約2倍、または約3倍、または約5倍、または約6倍、または約8倍、または約10倍以上ある植物が育つ。ヒドロゲルは、土壌に撒くことができる。土壌は、様々な形および大きさ例えば、円形、三角形、正方形、または長方形の区画を有することができる。土壌は、少なくとも0.1ft2、または1ft2、または2ft2、または3ft2、または4ft2、または5ft2、または25ft2、または50ft2、または100ft2、または5000ft2、または1,000ft2、または10,000ft2、またはそれより広い面積を有することができる。PAAMw:約400,000g/mol11.5gとPTMEGMw:約650g/mol37.0gを混合し、室温で溶媒なしで固体のまま24時間撹拌してゲルを形成させる。PAAおよびPTMEGはAldrichChemical社から入手した。ゲルのフーリエ変換赤外本明細書中FTIRまたはIRとも称するスペクトルは、ゲル中に水素結合が存在することを示す。また、IRスペクトルは、ゲルの加齢変性により、経時的に変化を示す。ゲルは、有機溶媒例えば、アセトン、強塩基例えば、NaOH、および強酸例えば、H2SO4による攻撃すなわち、腐食、分解に抵抗する;ゲルを有機溶媒、強塩基、および強酸にさらし酸および塩基それぞれ別に試験を行い、酸および塩基にさらしたゲルで続けて試験を行うても、ゲルの性質例えば、粘度、強度は保持される。図4に、ポリアクリル酸PAA、上段およびPAAとPTMEGから形成されたゲル下段のフーリエ変換赤外FTIRスペクトル図を示す。図5に、PTMEG試料上段およびPAAとPTMEGから形成されたゲル下段のFTIRスペクトル図を示す。三次元高分子ゲルのIRの特長は、PAAとPTMEGの間に水素結合があることを示している。FTIRスペクトル図では、OHの特長がゲルの形成により弱くなっており、水素結合形成を示している。図8に、PTMEG図8aおよびPAA-PTMEG三次元高分子ゲル図8bの示差走査熱量測定DSC出力を示す。約25°Cで、PAA粉末Mw:約400,000g/mol15.0gを、PTMEGMw:約650g/mol15.0gと混合する。PAAおよびPTMEGはAldrichChemical社から入手する。均一なゴム様のほぼ透明な固体が形成されるまで、混合は継続して行う。所望の形状の型または鋳型を用いることで、このゲル材料の形状を選択することができる図1を参照。通常の親水性単量体重合条件すなわち、触媒および架橋剤を用いて加熱する下でPAA重合体とPTMEG重合体を混合することにより、親水性ヒドロゲルを生成させる。本明細書中記載される方法により、ヒドロゲルを調製する。ポリアクリル酸Mw:約400,000g/mol11.2g、PTMEGを50g、およびジャガイモデンプン200gを水2000mlに分散させる。撹拌しながら、この混合液に、アクリル酸167g、アクリルアミド100g、Ν,Ν’-メチレンビスアクリルアミド3g、および過硫酸カリウム6gを加える。約20分、撹拌を続け、テトラメチルエチレンジアミン1mlを加える。ついで、ヒドロゲルが形成されるまで反応器を60°Cに加熱する。形成したヒドロゲルを水で洗い、1~1.5cm3ずつに小分けする。乾燥したヒドロゲルの吸水度は、約400gH2O/gヒドロゲルである。図6に、ヒドロゲルの圧縮試験結果を示す。図中、y軸測定強度の単位はグラムgである。図7に、ヒドロゲルに含有される水および独立した水または自由な水の、室温での蒸発速度を比較して示す。ヒドロゲル中の水は、自由な水より蒸発速度が遅い。このことは、ヒドロゲルに保水力があることを示している。ポリアクリル酸Mw:約400,000g/mol5g、PTMEGを22.3g、およびジャガイモデンプン200gを、水2000mlに分散させる。撹拌しながら、この混合液に、アクリル酸200g、アクリルアミド80g、Ν,Ν’-メチレンビスアクリルアミド1g、および過硫酸カリウム6gを加える。約20分、撹拌を続け、テトラメチルエチレンジアミン1mlを加える。ついで、ヒドロゲルが形成されるまで反応器を60°Cに加熱する。形成したヒドロゲルを水で洗い、1~1.5cm3ずつに小分けする。乾燥したヒドロゲルの吸水度は、約400gH2O/gヒドロゲルである。PAA、PTMEG、アクリルアミドAAm、および架橋剤を水中で混合することにより、ヒドロゲルを形成させる。架橋剤として、ジエチレングリコールジビニルエーテル、ジエチルグリコールジアクリラート、およびΝ,Ν’-メチレンビスアクリルアミドが可能である。以下を用いてヒドロゲルを調製する:NaOH水溶液7.380gのNaOHを水200mlに溶解させたもの、およびアクリルアミドAAm、および架橋剤。重合は、60°Cで3~4時間行う。ヒドロゲルの強度を評価し、以下の表に示す:PAA、PTMEGまたはPEG、アクリルアミドAAm、および架橋剤を水中で混合することにより、ヒドロゲルを形成させる。ヒドロゲルの強度を評価する。以下の表に、PTMEGとPEGのいずれかを用いて形成させたヒドロゲルの強度を示す:PAA、PTMEG、アクリルアミドAAm、および架橋剤を水中で混合することにより、ヒドロゲルを形成させる。ヒドロゲルの強度をヒドロゲル形成に用いたPAA量と対比させて評価する。以下の表に、ヒドロゲル形成に用いたPAA量の関数としてヒドロゲルの強度を示す:以下の表に示すとおり、セルロースとポリアクリルアミドヒドロゲルを混合することにより、ヒドロゲルセルロース組成物を形成させる。PAAもPTMEGも使用しなかった。このようにして形成させた様々なヒドロゲルセルロース混合物を表に示すHPMCはヒドロキシプロピルメチルセルロースであり、HPCはヒドロキシプロピルセルロースであり、MCはメチルセルロースである:以下の表に示すとおり、水中で、アクリルアミドおよび架橋剤の存在下、セルロースとPAA-PTMEGヒドロゲルを混合することにより、ヒドロゲルセルロース組成物を形成させる。このようにして形成させた様々なヒドロゲルセルロース混合物を表に示す:材料を以下の表に示すとおりの量で用いてポリアクリルアミドゲルを調製する:カルボキシメチルセルロース15gを水2000mLに溶解し、この溶液を撹拌しながら5L反応器に入れる。撹拌を続けながら、この溶液に、過硫酸カリウム5g、アクリル酸200g、エチレンジメチルアクリラート1g、およびポリアクリル酸Mw:約400,000g/mol11gを加える。反応器を約60°Cに加熱し、ここにPTMEGポリテトラメチレンエーテルグリコール、Mw:約650g/mol22gを加える。重合が完了するまで混合物をさらに約1時間撹拌する。こうして形成されたヒドロゲルを反応器から出し、約1~1.5cm3ずつに小分けする。ヒドロゲルの吸水性を試験する。ゼラチン20gを水2000mLに溶解し、この溶液を撹拌しながら5L反応器に入れる。撹拌を続けながら、この溶液に、過硫酸カリウム5g、アクリル酸200g、エチレンジメチルアクリラート0.5g、およびポリアクリル酸Mw:約400,000g/mol10gを加える。反応器を約60°Cに加熱し、ここにPTMEGポリテトラメチレンエーテルグリコール、Mw:約650g/mol20gを加える。重合が完了するまで混合物をさらに約1時間撹拌する。こうして形成されたヒドロゲルを反応器から出し、約1~1.5cm3ずつに小分けする。ヒドロゲルの吸水性を試験する。実施例12に記載の方法によりヒドロゲルを調製するが、ゼラチンの代わりにポリビニルアルコールPVAを用いる。実施例12に記載の方法によりヒドロゲルを調製するが、ゼラチンの代わりにPVA、粘土、およびカルボキシメチルセルロースを用いる。アクリル酸100gを水300gに溶解させる溶液A。次いで、溶液Aを冷やしながら、これに水酸化カリウム54gを溶解させる。機械撹拌器、温度制御装置、および加熱マントルを備えた2L丸底フラスコに、混合物を入れる。ついで、Ν,Ν’-メチレンビスアクリルアミド0.3gおよび過硫酸カリウム1.5gを加える。撹拌しながら、22L丸底フラスコに、さらに、ポリアクリル酸10gおよびPTMEGを20g、加える。重合反応を65°Cで約2時間行う。アクリル酸3kgを水4.5Lに溶解させる溶液A。また、水酸化カリウム1620gを冷水4.5Lに溶解させる溶液B。溶液Aと溶液Bを撹拌しながら混合する。機械撹拌器、温度制御装置、および加熱マントルを備えた22L丸底フラスコに、混合物を入れる。ついで、Ν,Ν’-メチレンビスアクリルアミド9.0gおよび過硫酸カリウム45gを加える。撹拌しながら、22L丸底フラスコに、さらに、ポリアクリル酸30gおよびPTMEG60gを加える。重合反応を50~55°Cで約3時間行う。生成したヒドロゲルのバルクをグラインダーで切断し、70°Cで乾燥させる。生成物は、自身の乾燥重量の200~250倍の水道水を吸収する。実施例16と同様にして、ただし、水酸化カリウムを1167gだけ用いて、ヒドロゲルを形成させる。アクリル酸3kgを水4.5Lに溶解させる溶液A。また、1.16kgのMiracle-Gro登録商標PlantFood24-8-16を冷水4.5Lに溶解させる溶液B。溶液Aと溶液Bを撹拌しながら混合する。機械撹拌器、温度制御装置、および加熱マントルを備えた22L丸底フラスコに、混合物を入れる。ついで、Ν,Ν’-メチレンビスアクリルアミド9.0gおよび過硫酸カリウム45gを加える。撹拌しながら、22L丸底フラスコに、さらに、ポリアクリル酸30gおよびPTMEG60gを加える。重合反応を50~55°Cで約3時間行う。バルク生成物をグラインダーで切断する。アクリル酸3kgを水4.5Lに溶解させる溶液A。また、水酸化カリウム1167gおよび30水酸化アンモニウム水溶液973.7gを冷水4.5Lに溶解させる溶液B。溶液Aと溶液Bを撹拌しながら混合する。機械撹拌器、温度制御装置、および加熱マントルを備えた22L丸底フラスコに、混合物を入れる。ついで、Ν,Ν’-メチレンビスアクリルアミド9.0gおよび過硫酸カリウム45gを加える。撹拌しながら、22L丸底フラスコに、さらに、ポリアクリル酸30gおよびPTMEG60gを加える。重合反応を50~55°Cで約3時間行い、ヒドロゲルを形成させる。実施例1に記載のとおりに調製した固形ゲルを、固形ポリエチレンと混合し約12時間撹拌する。ついで、得られる物質を示差走査熱量測定DSCで測定する。DSC出力を図9に示す。DSC出力はポリエチレン重合体と調合されたPAA-PTMEG高分子ゲルのTmを示し、これはポリエチレン自身のTmと異なっている。ヒドロゲルの水和および脱水のサイクル試験を行う。水和および脱水のサイクル試験は、ビーカー中で行う。ビーカー重量は51.00gである。乾燥PAA-PTMEGヒドロゲル0.29gをこの試験に用いる。水和試験ごとに、水80mlをビーカーに加え、室温で約5時間かけて、水をヒドロゲルに十分に吸収させる。それから吸収されなかった水を除去する。ついで、ビーカーと湿潤ヒドロゲルの重量合計を記録する。脱水は、温度を一晩約80°Cに維持して行い、ついで、乾燥ヒドロゲルとビーカーの重量合計を記録する。この水和と脱水を、18日間連続して繰り返す。この試験の結果を以下の表にまとめる。水和脱水サイクルの回数に関わらずヒドロゲルの重量に変化が見られないことが指摘される。温室テント試験を行う。鉢植え用土300gを、異なる量の乾燥PAA-PTMEGヒドロゲル低濃度用に0.84g、および高濃度用に2.4gと混合する。土を一晩水に浸けて、土および乾燥ヒドロゲルを水で飽和させる。ついで、ポットを乾燥させてレタスの種子5粒を土の表面に蒔く。それから、鉢植え用土を種に薄く掛ける。このように準備したポットを温室テントに入れる。温室テントには、毎日1回水100mlが給水される。対照ポットには、ヒドロゲルを含まない土300gを入れる。試験温度および湿度は、それぞれ、第一の温室テントが78.9°Fおよび湿度46、第二のテントが86.7°Fおよび湿度36である。種蒔きから32日後、以下の表のとおりの植物の平均生物量が記録される。結果から、ポットにヒドロゲルを用いると、植物の生物量根および葉の質量から測定したものは有意に増えることが示される。第一テント温度:78.9°F、湿度:46第二テント温度:86.7°F、湿度:36本発明の好適な実施形態が、本明細書中に図示および記載されてきたものの、そのような実施形態が例示として提供されたにすぎないことが、当業者には明らかであるだろう。本発明から逸脱しない修飾、変更、および置き換えが、当業者には多数思いつくだろう。本明細書中記載される本発明の実施形態に対する様々な代替物を用いて本発明を行うこともできることが理解されるはずである。以下の請求の範囲により発明の範囲を定義し、これらの請求の範囲内にある方法および構造ならびにその等価物は本発明に包含されるものとする。"